(57)【要約】【課題】量子ドットを含む発光素子を光源に用いた表示素子に適した赤色画素、緑色画素及びカラーフィルタを提供し、表示素子を提供する。【解決手段】赤色画素は、量子ドットを含む発光素子を光源とした場合のＣＩＥ表色系における色度座標が０．６７０≦ｘ≦０．６８０であり、膜厚が３．０μｍ以下とする。緑色画素は、前記発光素子を光源とした場合のＣＩＥ表色系における色度座標が０．６９０≦ｙ≦０．７１０であり、膜厚が３．０μｍ以下とする。前記赤色画素及び前記緑色画素の少なくとも一方を含むカラーフィルタを提供する。表示素子１は、前記の赤色画素９Ｒ及び前記の緑色画素９Ｇを含むカラーフィルタ９と、量子ドットを含む発光素子２とを用いて構成される。【選択図】図１
2015232694.tif 000002
【特許請求の範囲】
【請求項１】
量子ドットを含む発光素子を具備する表示素子に用いられるカラーフィルタであって、
前記量子ドットを含む発光素子を光源とした場合のＣＩＥ表色系における色度座標が０．６７０≦ｘ≦０．６８０であり、膜厚が３．０μｍ以下である赤色画素、及び、前記量子ドットを含む発光素子を光源とした場合のＣＩＥ表色系における色度座標が０．６９０≦ｙ≦０．７１０であり、膜厚が３．０μｍ以下である緑色画素
のうちの少なくとも一方を有するカラーフィルタ。
【請求項２】
前記赤色画素の膜厚が２．４μｍ以下である、請求項１に記載のカラーフィルタ。
【請求項３】
前記赤色画素がジケトピロロピロール骨格を有する顔料、Ｃ．Ｉ．ピグメントレッド２４２、Ｃ．Ｉ．ピグメントレッド１６６及びシアニン化合物よりなる群から選ばれる少なくとも１種の赤色着色剤を含む、請求項１又は２に記載のカラーフィルタ。
【請求項４】
前記ジケトピロロピロール骨格を有する顔料がＣ．Ｉ．ピグメントレッド２５４、Ｃ．Ｉ．ピグメントレッド２５５、Ｃ．Ｉ．ピグメントレッド２６４及び下記式（１）で表される化合物よりなる群から選ばれる少なくとも１種を含む、請求項３に記載のカラーフィルタ。
【化１】
2015232694.tif 000014
【請求項５】
前記緑色画素の膜厚が２．４μｍ以下である、請求項１に記載のカラーフィルタ。
【請求項６】
前記緑色画素がハロゲン化銅フタロシアニン顔料及びハロゲン化亜鉛フタロシアニン顔料よりなる群から選ばれる少なくとも１種の緑色着色剤を含む、請求項１又は５に記載のカラーフィルタ。
【請求項７】
前記ハロゲン化銅フタロシアニン顔料がＣ．Ｉ．ピグメントグリーン７である、請求項６に記載のカラーフィルタ。
【請求項８】
請求項１〜７のいずれか１項に記載のカラーフィルタと、量子ドットを含む発光素子とを具備する表示素子。
【請求項９】
量子ドットを含む発光素子を具備する表示素子に用いられる赤色画素であって、
前記量子ドットを含む発光素子を光源とした場合のＣＩＥ表色系における色度座標が０．６７０≦ｘ≦０．６８０であり、膜厚が３．０μｍ以下である赤色画素。
【請求項１０】
膜厚が２．４μｍ以下である、請求項９に記載の赤色画素。
【請求項１１】
ジケトピロロピロール骨格を有する顔料、Ｃ．Ｉ．ピグメントレッド２４２、Ｃ．Ｉ．ピグメントレッド１６６及びシアニン化合物よりなる群から選ばれる少なくとも１種の赤色着色剤を含む、請求項９又は１０に記載の赤色画素。
【請求項１２】
前記ジケトピロロピロール骨格を有する顔料がＣ．Ｉ．ピグメントレッド２５４、Ｃ．Ｉ．ピグメントレッド２５５、Ｃ．Ｉ．ピグメントレッド２６４及び下記式（１）で表される化合物よりなる群から選ばれる少なくとも１種の赤色着色剤を含む、請求項１１に記載の赤色画素。
【化２】
2015232694.tif 000015
【請求項１３】
量子ドットを含む発光素子を具備する表示素子に用いられる緑色画素であって、
前記量子ドットを含む発光素子を光源とした場合のＣＩＥ表色系における色度座標が０．６９０≦ｙ≦０．７１０であり、膜厚が３．０μｍ以下である緑色画素。
【請求項１４】
膜厚が２．４μｍ以下である、請求項１３に記載の緑色画素。
【請求項１５】
ハロゲン化銅フタロシアニン顔料及びハロゲン化亜鉛フタロシアニン顔料よりなる群から選ばれる少なくとも１種の緑色着色剤を含む、請求項１３又は１４に記載の緑色画素。
【請求項１６】
前記ハロゲン化銅フタロシアニン顔料がＣ．Ｉ．ピグメントグリーン７である、請求項１５に記載の緑色画素。
【発明の詳細な説明】
【技術分野】
【０００１】
本発明は、カラーフィルタ、表示素子、赤色画素及び緑色画素に関わり、より詳しくは、赤色画素及び緑色画素の少なくとも一方を有するカラーフィルタ、当該カラーフィルタを具備する表示素子、並びに、カラーフィルタ用の赤色画素及び緑色画素に関する。
【背景技術】
【０００２】
カラー液晶表示素子は、低消費電力、省スペース等の利点から、パーソナルコンピュータ（ＰＣ）のモニター、携帯電話のディスプレイ、ノート型ＰＣ、携帯情報端末、テレビ等の様々な用途で使用されている。
【０００３】
カラー液晶表示素子に具備されているバックライトの光源としては、従来、冷陰極蛍光管（ＣＣＦＬ：Ｃｏｌｄ  Ｃａｔｈｏｄｅ  Ｆｌｕｏｒｅｓｃｅｎｔ  Ｌａｍｐ）が用いられてきたが、環境保護及び省エネルギーの観点から、白色ＬＥＤが注目されている。例えば特許文献１には、白色ＬＥＤを光源に用いた液晶表示装置に適したカラーフィルタとして、Ｃ．Ｉ．ピグメントレッド１７７、Ｃ．Ｉ．ピグメントレッド１７９、Ｃ．Ｉ．ピグメントレッド２５４等を含有する赤色画素を備えるカラーフィルタ、Ｃ．Ｉ．ピグメントグリーン７、Ｃ．Ｉ．ピグメントグリーン３６、Ｃ．Ｉ．ピグメントイエロー１５０、Ｃ．Ｉ．ピグメントイエロー１８５等を含有する緑色画素を備えるカラーフィルタが提案されている。また、特許文献２には、白色ＬＥＤを光源に用いた液晶表示装置に用いられるカラーフィルタとして、Ｃ．Ｉ．ピグメントレッド２６４、Ｃ．Ｉ．ピグメントレッド２０８等を含有する赤色画素を備えるカラーフィルタが提案されている。
【先行技術文献】
【特許文献】
【０００４】
【特許文献１】国際公開第２００７／１０２３８６号パンフレット
【特許文献２】特開２０１０−１２８３１０号公報
【発明の概要】
【発明が解決しようとする課題】
【０００５】
近年では、更なる省エネルギー及び色再現域の拡大が期待できる材料として量子ドットが注目され、これを光源に用いることが検討されている。しかしながら、固体光源としての量子ドットとカラーフィルタとの適切な組み合わせはまだ報告されていない。
したがって、本発明の課題は、量子ドットを含む発光素子を光源に用いた表示素子に好適な赤色画素及び緑色画素を提供することにある。また、本発明の課題は、量子ドットを含む発光素子を光源に用いた表示素子に好適なカラーフィルタを提供することにある。また、本発明の課題は、当該カラーフィルタを具備する表示素子を提供することにある。
【課題を解決するための手段】
【０００６】
本発明者らは、鋭意検討の結果、カラーフィルタの赤色画素及び緑色画素を特定の態様とすることによって、上記課題を解決できることを見出した。
【０００７】
即ち、本発明は、
量子ドットを含む発光素子を具備する表示素子に用いられるカラーフィルタであって、
前記量子ドットを含む発光素子を光源とした場合のＣＩＥ表色系における色度座標が０．６７０≦ｘ≦０．６８０であり、膜厚が３．０μｍ以下である赤色画素、及び、前記量子ドットを含む発光素子を光源とした場合のＣＩＥ表色系における色度座標が０．６９０≦ｙ≦０．７１０であり、膜厚が３．０μｍ以下である緑色画素
のうちの少なくとも一方を有するカラーフィルタを提供するものである。
【０００８】
また、本発明は、
当該カラーフィルタと、量子ドットを含む発光素子とを具備する表示素子を提供するものである。
【０００９】
更に、本発明は、
量子ドットを含む発光素子を具備する表示素子に用いられる赤色画素であって、
前記量子ドットを含む発光素子を光源とした場合のＣＩＥ表色系における色度座標が０．６７０≦ｘ≦０．６８０であり、膜厚が３．０μｍ以下である赤色画素を提供するものである。
【００１０】
更に、本発明は、
量子ドットを含む発光素子を具備する表示素子に用いられる緑色画素であって、
前記量子ドットを含む発光素子を光源とした場合のＣＩＥ表色系における色度座標が０．６９０≦ｙ≦０．７１０であり、膜厚が３．０μｍ以下である緑色画素を提供するものである。
【発明の効果】
【００１１】
本発明の赤色画素、緑色画素は色鮮やかな色相を表示することができる。
【００１２】
したがって、本発明の赤色画素及び緑色画素を有するカラーフィルタは、表示素子の作製に極めて好適に使用することができる。
【図面の簡単な説明】
【００１３】
【図１】本発明の表示素子の第一例を概略的に示す断面図である。
【図２】本発明の表示素子の第二例を概略的に示す断面図である。
【図３】本発明の表示素子の第三例を概略的に示す断面図である。
【図４】光源の発光スペクトルである。
【発明を実施するための形態】
【００１４】
以下、本発明について詳細に説明する。
【００１５】
カラーフィルタ
本発明のカラーフィルタは、後述する本発明の赤色画素、及び、本発明の緑色画素の少なくとも一方を有する。
以下、カラーフィルタを構成する各色画素について説明する。
【００１６】
−赤色画素−
本発明の赤色画素は、膜厚が３．０μｍ以下であることを要する。これにより、本発明の表示素子の薄膜化が可能となる。赤色画素の膜厚は、２．９μｍ以下であることが好ましく、２．７μｍ以下がより好ましく、２．５μｍ以下が更に好ましく、２．４μｍ以下が特に好ましい。
【００１７】
また、本発明の赤色画素は、量子ドットを含む発光素子を光源とした場合のＣＩＥ表色系における色度座標が０．６７０≦ｘ≦０．６８０であることを要する。量子ドットを含む発光素子については、後述の表示素子の項で詳述する。
【００１８】
本発明の赤色画素は、赤色着色剤、バインダー樹脂、重合性化合物等を含有する公知の赤色着色組成物を用いて形成することができる。
【００１９】
赤色着色剤としては特に限定されることなく、色彩や材質を適宜選択することができるが、カラーフィルタには高い色純度、輝度、コントラスト等が求められることから、赤色着色剤として顔料及び染料から選ばれる少なくとも１種が好ましく、特に有機顔料、有機染料が好ましい。
【００２０】
有機顔料としては、例えば、カラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ  社発行）においてピグメントに分類されている化合物、即ち、下記のようなカラーインデックス（Ｃ．Ｉ．）番号が付されているものを挙げることができる。
【００２１】
Ｃ．Ｉ．ピグメントレッド１、Ｃ．Ｉ．ピグメントレッド２、Ｃ．Ｉ．ピグメントレッド５、Ｃ．Ｉ．ピグメントレッド１７、Ｃ．Ｉ．ピグメントレッド３１、Ｃ．Ｉ．ピグメントレッド３２、Ｃ．Ｉ．ピグメントレッド４１、Ｃ．Ｉ．ピグメントレッド４８：１、Ｃ．Ｉ．ピグメントレッド４８：２、Ｃ．Ｉ．ピグメントレッド４８：３、Ｃ．Ｉ．ピグメントレッド４８：４、Ｃ．Ｉ．ピグメントレッド４８：５、Ｃ．Ｉ．ピグメントレッド４９、Ｃ．Ｉ．ピグメントレッド４９：１、Ｃ．Ｉ．ピグメントレッド４９：２、Ｃ．Ｉ．ピグメントレッド４９：３、Ｃ．Ｉ．ピグメントレッド５２：１、Ｃ．Ｉ．ピグメントレッド５２：２、Ｃ．Ｉ．ピグメントレッド５３：１、Ｃ．Ｉ．ピグメントレッド５４、Ｃ．Ｉ．ピグメントレッド５７：１、Ｃ．Ｉ．ピグメントレッド５８、Ｃ．Ｉ．ピグメントレッド５８：１、Ｃ．Ｉ．ピグメントレッド５８：２、Ｃ．Ｉ．ピグメントレッド５８：３、Ｃ．Ｉ．ピグメントレッド５８：４、Ｃ．Ｉ．ピグメントレッド６０：１、Ｃ．Ｉ．ピグメントレッド６３、Ｃ．Ｉ．ピグメントレッド６３：１、Ｃ．Ｉ．ピグメントレッド６３：２、Ｃ．Ｉ．ピグメントレッド６３：３、Ｃ．Ｉ．ピグメントレッド６４：１、Ｃ．Ｉ．ピグメントレッド６８、Ｃ．Ｉ．ピグメントレッド８１、Ｃ．Ｉ．ピグメントレッド８１：１、Ｃ．Ｉ．ピグメントレッド１２２、Ｃ．Ｉ．ピグメントレッド１２３、Ｃ．Ｉ．ピグメントレッド１４４、Ｃ．Ｉ．ピグメントレッド１４９、Ｃ．Ｉ．ピグメントレッド１６６、Ｃ．Ｉ．ピグメントレッド１６８、Ｃ．Ｉ．ピグメントレッド１７０、Ｃ．Ｉ．ピグメントレッド１７１、Ｃ．Ｉ．ピグメントレッド１７５、Ｃ．Ｉ．ピグメントレッド１７６、Ｃ．Ｉ．ピグメントレッド１７７、Ｃ．Ｉ．ピグメントレッド１７８、Ｃ．Ｉ．ピグメントレッド１７９、Ｃ．Ｉ．ピグメントレッド１８０、Ｃ．Ｉ．ピグメントレッド１８５、Ｃ．Ｉ．ピグメントレッド１８７、Ｃ．Ｉ．ピグメントレッド２００、Ｃ．Ｉ．ピグメントレッド２０２、Ｃ．Ｉ．ピグメントレッド２０６、Ｃ．Ｉ．ピグメントレッド２０７、Ｃ．Ｉ．ピグメントレッド２０９、Ｃ．Ｉ．ピグメントレッド２１４、Ｃ．Ｉ．ピグメントレッド２２０、Ｃ．Ｉ．ピグメントレッド２２１、Ｃ．Ｉ．ピグメントレッド２２４、Ｃ．Ｉ．ピグメントレッド２３７、Ｃ．Ｉ．ピグメントレッド２３９、Ｃ．Ｉ．ピグメントレッド２４２、Ｃ．Ｉ．ピグメントレッド２４３、Ｃ．Ｉ．ピグメントレッド２４７、Ｃ．Ｉ．ピグメントレッド２５４、Ｃ．Ｉ．ピグメントレッド２５５、Ｃ．Ｉ．ピグメントレッド２６２、Ｃ．Ｉ．ピグメントレッド２６４、Ｃ．Ｉ．ピグメントレッド２７２。
【００２２】
有機染料としては、例えば、キサンテン化合物、トリアリールメタン化合物、シアニン化合物、アントラキノン化合物、ジピロメテン化合物等を挙げることができる。具体的には、カラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ  社発行）においてダイ（Ｄｙｅ）に分類されている化合物の他、キサンテン化合物としては特開２０１０−０３２９９９号公報、特開２０１０−２５４９６４号公報、特開２０１０−２５４９６５号公報、特開２０１３−０１１８６９号公報、特開２０１３−０５０６９３号公報、特開２０１３−１１６９５６号公報、特開２０１３−１１６９５７号公報、特開２０１３−２１０６２１号公報に記載の化合物、トリアリールメタン化合物としては特開２０１１−０７０１７１号公報、国際公開第２０１１／１５２３７９号パンフレット、特開２０１２−０１７４２５号公報、国際公開第２０１２／０３６０８５号パンフレット、国際公開第２０１２／０５３２０１号パンフレット等に記載の化合物、シアニン化合物としては特開２００９−２３５３９２号公報、韓国特許公開第２０１１−００７９１９８号公報、特開２０１３−１７３８５０号公報等に記載の化合物、アントラキノン化合物としては特開２００８−０１５５３０号公報、特開２０１３−２１０６２１号公報等に記載の化合物、ジピロメテン化合物としては特開２００８−０８３４１６号公報、特開２０１１−１７４０３６号公報、特開２０１２−０４１３３０号公報、特開２０１２−０７７０２６号公報、特開２０１２−１４０５８６号公報、特開２０１２−１７７０３７号公報等に記載の化合物を例示することができる。
【００２３】
中でも、本発明の赤色画素は、赤色着色剤としてジケトピロロピロール骨格を有する顔料、Ｃ．Ｉ．ピグメントレッド２４２、Ｃ．Ｉ．ピグメントレッド１６６及びシアニン化合物よりなる群から選ばれる少なくとも１種を含むことが、当該赤色画素の薄膜化を可能にする点から好ましい。より好ましくは、Ｃ．Ｉ．ピグメントレッド２４２、Ｃ．Ｉ．ピグメントレッド１６６、シアニン化合物であり、更に好ましくはＣ．Ｉ．ピグメントレッド２４２、Ｃ．Ｉ．ピグメントレッド１６６である。当該赤色画素の輝度の観点からはＣ．Ｉ．ピグメントレッド２４２が特に好ましく、コントラスト及び膜厚の観点からはＣ．Ｉ．ピグメントレッド１６６が特に好ましい。
また、ジケトピロロピロール骨格を有する顔料としては、Ｃ．Ｉ．ピグメントレッド２５４、Ｃ．Ｉ．ピグメントレッド２５５、Ｃ．Ｉ．ピグメントレッド２６４の他、下記式（１）で表される化合物を用いることができ、中でもＣ．Ｉ．ピグメントレッド２５４、下記式（１）で表される化合物が好ましい。
【００２４】
【化１】
2015232694.tif 000003
【００２５】
赤色画素は、赤色着色剤以外の他の着色剤を含んでいても良く、特に黄色着色剤を含むことが好ましい。
黄色顔料としては、
Ｃ．Ｉ．ピグメントイエロー１２、Ｃ．Ｉ．ピグメントイエロー１３、Ｃ．Ｉ．ピグメントイエロー１４、Ｃ．Ｉ．ピグメントイエロー１７、Ｃ．Ｉ．ピグメントイエロー２０、Ｃ．Ｉ．ピグメントイエロー２４、Ｃ．Ｉ．ピグメントイエロー３１、Ｃ．Ｉ．ピグメントイエロー５５、Ｃ．Ｉ．ピグメントイエロー６１、Ｃ．Ｉ．ピグメントイエロー６１：１、Ｃ．Ｉ．ピグメントイエロー６２、Ｃ．Ｉ．ピグメントイエロー８３、Ｃ．Ｉ．ピグメントイエロー９３、Ｃ．Ｉ．ピグメントイエロー１００、Ｃ．Ｉ．ピグメントイエロー１０４、Ｃ．Ｉ．ピグメントイエロー１０９、Ｃ．Ｉ．ピグメントイエロー１１０、Ｃ．Ｉ．ピグメントイエロー１２９、Ｃ．Ｉ．ピグメントイエロー１３３、Ｃ．Ｉ．ピグメントイエロー１３８、Ｃ．Ｉ．ピグメントイエロー１３９、Ｃ．Ｉ．ピグメントイエロー１５０、Ｃ．Ｉ．ピグメントイエロー１５３、Ｃ．Ｉ．ピグメントイエロー１５４、Ｃ．Ｉ．ピグメントイエロー１５５、Ｃ．Ｉ．ピグメントイエロー１６６、Ｃ．Ｉ．ピグメントイエロー１６８、Ｃ．Ｉ．ピグメントイエロー１６９、Ｃ．Ｉ．ピグメントイエロー１８０、Ｃ．Ｉ．ピグメントイエロー１８３、Ｃ．Ｉ．ピグメントイエロー１８５、Ｃ．Ｉ．ピグメントイエロー１９１、Ｃ．Ｉ．ピグメントイエロー１９１：１、Ｃ．Ｉ．ピグメントイエロー２０６、Ｃ．Ｉ．ピグメントイエロー２０９、Ｃ．Ｉ．ピグメントイエロー２０９：１、Ｃ．Ｉ．ピグメントイエロー２１１、Ｃ．Ｉ．ピグメントイエロー２１２、Ｃ．Ｉ．ピグメントイエロー２１５等の黄色顔料を挙げることができる。
【００２６】
また、黄色染料としては、アントラキノン化合物、アゾ化合物、アゾメチン化合物、キノフタロン化合物等を挙げることができる。具体的には、カラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ  社発行）においてダイ（Ｄｙｅ）に分類されている化合物の他、アゾ化合物としては特開２００７−０４１０５０号公報、特開２００７−０４１０７６号公報、特開２００７−３０８６４３号公報、特開２００９−０６７７４８号公報、特開２０１０−１５０４１６号公報、特開２０１０−１５２１５９号公報、特開２０１０−１５２１６０号公報、特開２０１０−１７００７３号公報、特開２０１０−１７００７４号公報、特開２０１１−０１６９７４号公報、特開２０１１−０７４２７０号公報、特開２０１２−０６２４６１号公報、国際公開ＷＯ第２０１２／０３９３６１号パンフレット等に記載の化合物、アゾメチン化合物としては特開２００５−１８９８０２号公報、特開２００６−０５８７００号公報に記載の化合物、キノフタロン化合物としては特開２００６−１２６６５１号公報、特開２００６−１２６６４９号公報、特開２００６−１３３５０８号公報、特開２０１０−２５０２９１号公報、特開２０１３−２０９６１４号公報等に記載の化合物を例示することができる。アントラキノン化合物としては前述と同様のものを挙げることができる。
中でも、黄色着色剤としてはＣ．Ｉ．ピグメントイエロー１２９、Ｃ．Ｉ．ピグメントイエロー１５０が好ましい。
【００２７】
赤色画素の形成に用いられる赤色着色組成物においては、薄膜であっても輝度が高く色純度に優れる赤色画素を形成する点から、着色剤の含有割合は通常、着色組成物の固形分中に５〜７０質量％であり、好ましくは１０〜６０質量％、更に好ましくは２０〜５０質量％、特に好ましくは３０〜５０質量％である。ここで固形分とは、後述する溶媒以外の成分である。
【００２８】
赤色着色剤及び黄色着色剤以外の着色剤、並びにバインダー樹脂や重合性化合物等の、赤色の着色組成物を構成する他の成分については後述する。
【００２９】
−緑色画素−
本発明の緑色画素は、膜厚が３．０μｍ以下であることを要する。これにより、本発明の表示素子の薄膜化が可能となる。緑色画素の膜厚は、２．９μｍ以下であることが好ましく、２．７μｍ以下がより好ましく、２．５μｍ以下が更に好ましく、２．４μｍ以下が特に好ましい。
【００３０】
また、本発明の緑色画素は、量子ドットを含む発光素子を光源とした場合のＣＩＥ表色系における色度座標が０．６９０≦ｙ≦０．７１０であることを要する。量子ドットを含む発光素子については、後述の表示素子の項で詳述する。
【００３１】
本発明の緑色画素は、緑色着色剤、バインダー樹脂、重合性化合物等を含有する公知の緑色着色組成物を用いて形成することができる。
緑色着色剤としては特に限定されることなく、色彩や材質を適宜選択することができるが、カラーフィルタには高い色純度、輝度、コントラスト等が求められることから、緑色着色剤として顔料及び染料から選ばれる少なくとも１種が好ましく、特に有機顔料、有機染料が好ましい。
【００３２】
有機顔料としては、例えば、Ｃ．Ｉ．ピグメントグリーン１、Ｃ．Ｉ．ピグメントグリーン４、Ｃ．Ｉ．ピグメントグリーン７、Ｃ．Ｉ．ピグメントグリーン３６、Ｃ．Ｉ．ピグメントグリーン５８、Ｃ．Ｉ．ピグメントグリーン５９を挙げることができる。
【００３３】
また緑色染料としては、フタロシアニン化合物等を挙げることができる。具体的には、カラーインデックス（Ｃ．Ｉ．；Ｔｈｅ  Ｓｏｃｉｅｔｙ  ｏｆ  Ｄｙｅｒｓ  ａｎｄ  Ｃｏｌｏｕｒｉｓｔｓ  社発行）においてダイ（Ｄｙｅ）に分類されている化合物の他、特開２０１３−１８１１４１号公報、特開２０１３−１８１１４２号公報等に記載の化合物を例示することができる。
【００３４】
中でも、本発明の緑色画素は、緑色着色剤としてハロゲン化銅フタロシアニン顔料及びハロゲン化亜鉛フタロシアニン顔料よりなる群から選ばれる少なくとも１種を含むことが好ましく、特に、ハロゲン化銅フタロシアニン顔料を含むことが、当該緑色画素の薄膜化を可能にする点から好ましい。ハロゲン化銅フタロシアニン顔料としては、Ｃ．Ｉ．ピグメントグリーン７、Ｃ．Ｉ．ピグメントグリーン３６を用いることができ、中でもＣ．Ｉ．ピグメントグリーン７が好ましい。
【００３５】
緑色画素は、緑色着色剤以外の他の着色剤を含んでいても良く、特に黄色着色剤を含むことが好ましい。
黄色顔料及び黄色染料としては、前述と同様のものを挙げることができる。
中でも、黄色着色剤としてはＣ．Ｉ．ピグメントイエロー１３９、Ｃ．Ｉ．ピグメントイエロー１８０、Ｃ．Ｉ．ピグメントイエロー１８５が好ましい。緑色画素の輝度の観点からはＣ．Ｉ．ピグメントイエロー１８０がより好ましい。一方、膜厚の観点からはＣ．Ｉ．ピグメントイエロー１３９、Ｃ．Ｉ．ピグメントイエロー１８５等のイソインドリン顔料が好ましく、Ｃ．Ｉ．ピグメントイエロー１８５がより好ましい。
【００３６】
緑色画素の形成に用いられる緑色着色組成物においては、薄膜であっても輝度が高く色純度に優れる緑色画素を形成する点から、着色剤の含有割合は通常、着色組成物の固形分中に５〜７０質量％、好ましくは１０〜６０質量％、更に好ましくは２０〜５０質量％であり、特に好ましくは３０〜５０質量％である。
【００３７】
緑色着色剤及び黄色着色剤以外の着色剤、並びにバインダー樹脂や重合性化合物等の、緑色の着色組成物を構成する他の成分については後述する。
【００３８】
−青色画素−
本発明のカラーフィルタは、通常、更に青色画素を有する。
青色画素の膜厚には特に制限は無いが、カラーフィルタ及び表示素子の薄膜化の観点から、青色画素の膜厚は、３．０μｍ以下であることが好ましく、２．８μｍ以下がより好ましく、２．７μｍ以下が更に好ましく、２．６μｍ以下が特に好ましい。
【００３９】
青色画素は、青色着色剤及び紫色着色剤よりなる群から選ばれる少なくとも１種の着色剤、バインダー樹脂、重合性化合物等を含有する、公知の青色着色組成物を用いて形成することができる。
着色剤としては特に限定されることなく、色彩や材質を適宜選択することができるが、カラーフィルタには高い色純度、輝度、コントラスト等が求められることから、着色剤として顔料及び染料から選ばれる少なくとも１種が好ましく、特に有機顔料、有機染料が好ましい。
【００４０】
有機顔料としては、例えば、
Ｃ．Ｉ．ピグメントブルー１、Ｃ．Ｉ．ピグメントブルー２、Ｃ．Ｉ．ピグメントブルー３、Ｃ．Ｉ．ピグメントブルー９、Ｃ．Ｉ．ピグメントブルー１０、Ｃ．Ｉ．ピグメントブルー１４、Ｃ．Ｉ．ピグメントブルー１５、Ｃ．Ｉ．ピグメントブルー１５：３、Ｃ．Ｉ．ピグメントブルー１５：４、Ｃ．Ｉ．ピグメントブルー１５：６、Ｃ．Ｉ．ピグメントブルー１６、Ｃ．Ｉ．ピグメントブルー１７：１、Ｃ．Ｉ．ピグメントブルー２４、Ｃ．Ｉ．ピグメントブルー２４：１、Ｃ．Ｉ．ピグメントブルー５６、Ｃ．Ｉ．ピグメントブルー６０、Ｃ．Ｉ．ピグメントブルー６１、Ｃ．Ｉ．ピグメントブルー６２、Ｃ．Ｉ．ピグメントブルー８０等の青色顔料；
Ｃ．Ｉ．ピグメントバイオレット１、Ｃ．Ｉ．ピグメントバイオレット２、Ｃ．Ｉ．ピグメントバイオレット３、Ｃ．Ｉ．ピグメントバイオレット３：１、Ｃ．Ｉ．ピグメントバイオレット３：３、Ｃ．Ｉ．ピグメントバイオレット１９、Ｃ．Ｉ．ピグメントバイオレット２３、Ｃ．Ｉ．ピグメントバイオレット２７、Ｃ．Ｉ．ピグメントバイオレット２９、Ｃ．Ｉ．ピグメントバイオレット３２、Ｃ．Ｉ．ピグメントバイオレット３６、Ｃ．Ｉ．ピグメントバイオレット３８、Ｃ．Ｉ．ピグメントバイオレット３９等の紫色顔料；
を挙げることができる。
【００４１】
有機染料としては、例えば、キサンテン化合物、トリアリールメタン化合物、シアニン化合物等を挙げることができる。具体的には、前述と同様のものを例示することができる。
【００４２】
中でも、着色剤としてＣ．Ｉ．ピグメントブルー１５：６、Ｃ．Ｉ．ピグメントブルー１６、Ｃ．Ｉ．ピグメントバイオレット２３を含むことが、カラーフィルタの薄膜化を可能にする点から好ましく、Ｃ．Ｉ．ピグメントブルー１５：６、Ｃ．Ｉ．ピグメントブルー１６がより好ましい。
【００４３】
青色画素の形成に用いられる青色着色組成物においては、輝度が高く色純度に優れる青色画素を形成する点から、着色剤の含有割合は通常、着色組成物の固形分中に５〜７０質量％、好ましくは１０〜５０質量％、更に好ましくは１５〜４０質量％であり、特に好ましくは１５〜３０質量％である。
【００４４】
青色画素は、青色着色剤及び紫色着色剤以外の他の着色剤を含んでいても良い。このような他の着色剤、並びにバインダー樹脂や重合性化合物等の、青色の着色組成物を構成する他の成分について、以下に説明する。
【００４５】
−着色剤−
赤色画素、緑色画素及び青色画素が含んでいても良い、前記赤色着色剤、黄色着色剤、緑色着色剤、青色着色剤以外の着色剤として、
Ｃ．Ｉ．ピグメントオレンジ５、Ｃ．Ｉ．ピグメントオレンジ１３、Ｃ．Ｉ．ピグメントオレンジ１４、Ｃ．Ｉ．ピグメントオレンジ２４、Ｃ．Ｉ．ピグメントオレンジ３４、Ｃ．Ｉ．ピグメントオレンジ３６、Ｃ．Ｉ．ピグメントオレンジ３８、Ｃ．Ｉ．ピグメントオレンジ４０、Ｃ．Ｉ．ピグメントオレンジ４３、Ｃ．Ｉ．ピグメントオレンジ４６、Ｃ．Ｉ．ピグメントオレンジ４９、Ｃ．Ｉ．ピグメントオレンジ６１、Ｃ．Ｉ．ピグメントオレンジ６４、Ｃ．Ｉ．ピグメントオレンジ６８、Ｃ．Ｉ．ピグメントオレンジ７０、Ｃ．Ｉ．ピグメントオレンジ７１、Ｃ．Ｉ．ピグメントオレンジ７２、Ｃ．Ｉ．ピグメントオレンジ７３、Ｃ．Ｉ．ピグメントオレンジ７４；
Ｃ．Ｉ．ピグメントブラウン２３、Ｃ．Ｉ．ピグメントブラウン２５；
Ｃ．Ｉ．ピグメントブラック１、Ｃ．Ｉ．ピグメントブラック７の他、特開２００１−０８１３４８号公報、特開２０１０−０２６３３４号公報、特開２０１０−１９１３０４号公報、特開２０１０−２３７３８４号公報、特開２０１０−２３７５６９号公報、特開２０１１−００６６０２号公報、特開２０１１−１４５３４６号公報等に記載のレーキ顔料を挙げることができる。
【００４６】
本発明においては、顔料を、再結晶法、再沈殿法、溶剤洗浄法、昇華法、真空加熱法又はこれらの組み合わせにより精製して使用することもできる。また、顔料は、所望により、その粒子表面を樹脂で改質して使用してもよい。顔料の粒子表面を改質する樹脂としては、例えば、特開２００１−１０８８１７号公報に記載のビヒクル樹脂、又は市販の各種の顔料分散用の樹脂が挙げられる。カーボンブラック表面の樹脂被覆方法としては、例えば、特開平９−７１７３３号公報、特開平９−９５６２５号公報、特開平９−１２４９６９号公報等に記載の方法を採用することができる。また、有機顔料は、いわゆるソルトミリングにより、一次粒子を微細化して使用することが好ましい。ソルトミリングの方法としては、例えば、特開平８−１７９１１１号公報に開示されている方法を採用することができる。
【００４７】
また、本発明においては、顔料とともに、更に公知の分散剤及び分散助剤を含有せしめることもできる。公知の分散剤としては、例えば、ウレタン系分散剤、ポリエチレンイミン系分散剤、ポリオキシエチレンアルキルエーテル系分散剤、ポリオキシエチレンアルキルフェニルエーテル系分散剤、ポリエチレングリコールジエステル系分散剤、ソルビタン脂肪酸エステル系分散剤、ポリエステル系分散剤、アクリル系分散剤等が挙げられ、また、分散助剤としては顔料誘導体等を挙げることができる。
【００４８】
このような分散剤は商業的に入手することができ、例えば、アクリル系分散剤として、Ｄｉｓｐｅｒｂｙｋ−２０００、Ｄｉｓｐｅｒｂｙｋ−２００１、ＢＹＫ−ＬＰＮ６９１９、ＢＹＫ−ＬＰＮ２１１１６（以上、ビックケミー（ＢＹＫ）社製）等、ウレタン系分散剤として、Ｄｉｓｐｅｒｂｙｋ−１６１、Ｄｉｓｐｅｒｂｙｋ−１６２、Ｄｉｓｐｅｒｂｙｋ−１６５、Ｄｉｓｐｅｒｂｙｋ−１６７、Ｄｉｓｐｅｒｂｙｋ−１７０、Ｄｉｓｐｅｒｂｙｋ−１８２（以上、ビックケミー（ＢＹＫ）社製）、ソルスパース７６５００（ルーブリゾール株式会社製）等、ポリエチレンイミン系分散剤として、ソルスパース２４０００（ルーブリゾール株式会社製）等、ポリエステル系分散剤として、アジスパーＰＢ８２１、アジスパーＰＢ８２２、アジスパーＰＢ８８０、アジスパーＰＢ８８１（以上、味の素ファインテクノ株式会社製）等を、それぞれ挙げることができる。この他、ＢＹＫ−ＬＰＮ２１３２４（ビックケミー（ＢＹＫ）社製）を用いることもできる。
【００４９】
また、上記顔料誘導体としては、具体的には、銅フタロシアニン、ジケトピロロピロール、キノフタロンのスルホン酸誘導体等を挙げることができる。
【００５０】
−バインダー樹脂−
赤色、緑色及び青色の着色組成物を構成するバインダー樹脂としては、特に限定されるものではないが、カルボキシル基、フェノール性水酸基等の酸性官能基を有する樹脂であることが好ましい。中でも、カルボキシル基を有する重合体（以下、「カルボキシル基含有重合体」とも称する。）が好ましく、例えば、１個以上のカルボキシル基を有するエチレン性不飽和単量体（以下、「不飽和単量体（ｂ１）」とも称する。）と他の共重合可能なエチレン性不飽和単量体（以下、「不飽和単量体（ｂ２）」とも称する。）との共重合体を挙げることができる。
【００５１】
上記不飽和単量体（ｂ１）としては、例えば、（メタ）アクリル酸、マレイン酸、無水マレイン酸、こはく酸モノ〔２−（メタ）アクリロイロキシエチル〕、ω−カルボキシポリカプロラクトンモノ（メタ）アクリレート、ｐ−ビニル安息香酸等を挙げることができる。
これらの不飽和単量体（ｂ１）は、単独で又は２種以上を混合して使用することができる。
【００５２】
また、上記不飽和単量体（ｂ２）としては、例えば、
Ｎ−フェニルマレイミド、Ｎ−シクロヘキシルマレイミドの如きＮ−位置換マレイミド；
スチレン、α−メチルスチレン、ｐ−ヒドロキシスチレン、ｐ−ヒドロキシ−α−メチルスチレン、ｐ−ビニルベンジルグリシジルエーテル、アセナフチレンの如き芳香族ビニル化合物；
【００５３】
メチル（メタ）アクリレート、ｎ−ブチル（メタ）アクリレート、２−エチルヘキシル（メタ）アクリレート、２−ヒドロキシエチル（メタ）アクリレート、アリル（メタ）アクリレート、ベンジル（メタ）アクリレート、ポリエチレングリコール（重合度２〜１０）メチルエーテル（メタ）アクリレート、ポリプロピレングリコール（重合度２〜１０）メチルエーテル（メタ）アクリレート、ポリエチレングリコール（重合度２〜１０）モノ（メタ）アクリレート、ポリプロピレングリコール（重合度２〜１０）モノ（メタ）アクリレート、シクロヘキシル（メタ）アクリレート、イソボルニル（メタ）アクリレート、トリシクロ［５．２．１．０２，６］デカン−８−イル（メタ）アクリレート、ジシクロペンテニル（メタ）アクリレート、グリセロールモノ（メタ）アクリレート、４−ヒドロキシフェニル（メタ）アクリレート、パラクミルフェノールのエチレンオキサイド変性（メタ）アクリレート、グリシジル（メタ）アクリレート、３，４−エポキシシクロヘキシルメチル（メタ）アクリレート、３−〔（メタ）アクリロイルオキシメチル〕オキセタン、３−〔（メタ）アクリロイルオキシメチル〕−３−エチルオキセタンの如き（メタ）アクリル酸エステル；
【００５４】
シクロヘキシルビニルエーテル、イソボルニルビニルエーテル、トリシクロ［５．２．１．０２，６］デカン−８−イルビニルエーテル、ペンタシクロペンタデカニルビニルエーテル、３−（ビニルオキシメチル）−３−エチルオキセタンの如きビニルエーテル；
ポリスチレン、ポリメチル（メタ）アクリレート、ポリ−ｎ−ブチル（メタ）アクリレート、ポリシロキサンの如き重合体分子鎖の末端にモノ（メタ）アクリロイル基を有するマクロモノマー等を挙げることができる。
これらの不飽和単量体（ｂ２）は、単独で又は２種以上を混合して使用することができる。
【００５５】
不飽和単量体（ｂ１）と不飽和単量体（ｂ２）の共重合体において、該共重合体中の不飽和単量体（ｂ１）の共重合割合は、好ましくは５〜５０質量％、更に好ましくは１０〜４０質量％である。このような範囲で不飽和単量体（ｂ１）を共重合させることにより、アルカリ現像性及び保存安定性に優れた着色組成物を得ることができる。
【００５６】
不飽和単量体（ｂ１）と不飽和単量体（ｂ２）の共重合体の具体例としては、例えば、特開平７−１４０６５４号公報、特開平８−２５９８７６号公報、特開平１０−３１３０８号公報、特開平１０−３００９２２号公報、特開平１１−１７４２２４号公報、特開平１１−２５８４１５号公報、特開２０００−５６１１８号公報、特開２００４−１０１７２８号公報等に開示されている共重合体を挙げることができる。
【００５７】
また、本発明においては、例えば、特開平５−１９４６７号公報、特開平６−２３０２１２号公報、特開平７−２０７２１１号公報、特開平９−３２５４９４号公報、特開平１１−１４０１４４号公報、特開２００８−１８１０９５号公報等に開示されているように、側鎖に（メタ）アクリロイル基等の重合性不飽和結合を有するカルボキシル基含有重合体を、バインダー樹脂として使用することもできる。
【００５８】
本発明におけるバインダー樹脂は、ゲルパーミエーションクロマトグラフィー（以下、ＧＰＣと略す。）（溶出溶媒：テトラヒドロフラン）で測定したポリスチレン換算の重量平均分子量（Ｍｗ）が、通常１，０００〜１００，０００、好ましくは３，０００〜５０，０００である。このような態様とすることで、被膜の残膜率、パターン形状、耐熱性、電気特性、解像度がより一層高められ、また、塗布時の乾燥異物の発生を高水準で抑制することができる。
【００５９】
また、本発明におけるバインダー樹脂の重量平均分子量（Ｍｗ）と、数平均分子量（Ｍｎ）との比（Ｍｗ／Ｍｎ）は、好ましくは１．０〜５．０、より好ましくは１．０〜３．０である。尚、ここでいう、Ｍｎは、ＧＰＣ（溶出溶媒：テトラヒドロフラン）で測定したポリスチレン換算の数平均分子量をいう。
【００６０】
本発明におけるバインダー樹脂は、公知の方法により製造することができるが、例えば、特開２００３−２２２７１７号公報、特開２００６−２５９６８０号公報、国際公開第２００７／０２９８７１号パンフレット等に開示されている方法により、その構造やＭｗ、Ｍｗ／Ｍｎを制御することもできる。
【００６１】
本発明において、バインダー樹脂は単独で又は２種以上を混合して使用することができる。
【００６２】
本発明において、バインダー樹脂の含有量は、着色剤１００質量部に対して、通常１０〜１，０００質量部、好ましくは２０〜５００質量部、より好ましくは３０〜２００質量部である。このような態様とすることで、着色力及び輝度のより一層の向上に加え、アルカリ現像性、着色組成物の保存安定性、パターン形状、色度特性を高めることができる。
【００６３】
−重合性化合物−
赤色、緑色及び青色の着色組成物を構成する重合性化合物とは、２個以上の重合可能な基を有する化合物をいう。重合可能な基としては、例えば、エチレン性不飽和基、オキシラニル基、オキセタニル基、Ｎ−アルコキシメチルアミノ基等を挙げることができる。本発明において、重合性化合物としては、２個以上の（メタ）アクリロイル基を有する化合物、又は２個以上のＮ−アルコキシメチルアミノ基を有する化合物が好ましい。
【００６４】
２個以上の（メタ）アクリロイル基を有する化合物の具体例としては、脂肪族ポリヒドロキシ化合物と（メタ）アクリル酸を反応させて得られる多官能（メタ）アクリレート、カプロラクトン変性された多官能（メタ）アクリレート、アルキレンオキサイド変性された多官能（メタ）アクリレート、水酸基を有する（メタ）アクリレートと多官能イソシアネートを反応させて得られる多官能ウレタン（メタ）アクリレート、水酸基を有する（メタ）アクリレートと酸無水物を反応させて得られるカルボキシル基を有する多官能（メタ）アクリレート等を挙げることができる。
【００６５】
ここで、脂肪族ポリヒドロキシ化合物としては、例えば、エチレングリコール、プロピレングリコール、ポリエチレングリコール、ポリプロピレングリコールの如き２価の脂肪族ポリヒドロキシ化合物；グリセリン、トリメチロールプロパン、ペンタエリスリトール、ジペンタエリスリトールの如き３価以上の脂肪族ポリヒドロキシ化合物を挙げることができる。上記水酸基を有する（メタ）アクリレートとしては、例えば、２−ヒドロキシエチル（メタ）アクリレート、トリメチロールプロパンジ（メタ）アクリレート、ペンタエリスリトールトリ（メタ）アクリレート、ジペンタエリスリトールペンタ（メタ）アクリレート、グリセロールジメタクリレート等を挙げることができる。上記多官能イソシアネートとしては、例えば、トリレンジイソシアネート、ヘキサメチレンジイソシアネート、ジフェニルメチレンジイソシアネート、イソホロンジイソシアネート等を挙げることができる。酸無水物としては、例えば、無水こはく酸、無水マレイン酸、無水グルタル酸、無水イタコン酸、無水フタル酸、ヘキサヒドロ無水フタル酸の如き二塩基酸の無水物、無水ピロメリット酸、ビフェニルテトラカルボン酸二無水物、ベンゾフェノンテトラカルボン酸二無水物の如き四塩基酸二無水物を挙げることができる。
【００６６】
また、カプロラクトン変性された多官能（メタ）アクリレートとしては、例えば、特開平１１−４４９５５号公報の段落〔００１５〕〜〔００１８〕に記載されている化合物を挙げることができる。上記アルキレンオキサイド変性された多官能（メタ）アクリレートとしては、エチレンオキサイド及びプロピレンオキサイドから選ばれる少なくとも１種により変性されたビスフェノールＡジ（メタ）アクリレート、エチレンオキサイド及びプロピレンオキサイドから選ばれる少なくとも１種により変性されたイソシアヌル酸トリ（メタ）アクリレート、エチレンオキサイド及びプロピレンオキサイドから選ばれる少なくとも１種により変性されたトリメチロールプロパントリ（メタ）アクリレート、エチレンオキサイド及びプロピレンオキサイドから選ばれる少なくとも１種により変性されたペンタエリスリトールトリ（メタ）アクリレート、エチレンオキサイド及びプロピレンオキサイドから選ばれる少なくとも１種により変性されたペンタエリスリトールテトラ（メタ）アクリレート、エチレンオキサイド及びプロピレンオキサイドから選ばれる少なくとも１種により変性されたジペンタエリスリトールペンタ（メタ）アクリレート、エチレンオキサイド及びプロピレンオキサイドから選ばれる少なくとも１種により変性されたジペンタエリスリトールヘキサ（メタ）アクリレート等を挙げることができる。
【００６７】
また、２個以上のＮ−アルコキシメチルアミノ基を有する化合物としては、例えば、メラミン構造、ベンゾグアナミン構造、ウレア構造を有する化合物等を挙げることができる。尚、メラミン構造、ベンゾグアナミン構造とは、１以上のトリアジン環又はフェニル置換トリアジン環を基本骨格として有する化学構造をいい、メラミン、ベンゾグアナミン又はそれらの縮合物をも含む概念である。２個以上のＮ−アルコキシメチルアミノ基を有する化合物の具体例としては、Ｎ，Ｎ，Ｎ’，Ｎ’，Ｎ’’，Ｎ’’−ヘキサ（アルコキシメチル）メラミン、Ｎ，Ｎ，Ｎ’，Ｎ’−テトラ（アルコキシメチル）ベンゾグアナミン、Ｎ，Ｎ，Ｎ’，Ｎ’−テトラ（アルコキシメチル）グリコールウリル等を挙げることができる。
【００６８】
これらの重合性化合物のうち、３価以上の脂肪族ポリヒドロキシ化合物と（メタ）アクリル酸を反応させて得られる多官能（メタ）アクリレート、カプロラクトン変性された多官能（メタ）アクリレート、多官能ウレタン（メタ）アクリレート、カルボキシル基を有する多官能（メタ）アクリレート、Ｎ，Ｎ，Ｎ’，Ｎ’，Ｎ’’，Ｎ’’−ヘキサ（アルコキシメチル）メラミン、Ｎ，Ｎ，Ｎ’，Ｎ’−テトラ（アルコキシメチル）ベンゾグアナミンが好ましい。３価以上の脂肪族ポリヒドロキシ化合物と（メタ）アクリル酸を反応させて得られる多官能（メタ）アクリレートの中では、トリメチロールプロパントリアクリレート、ペンタエリスリトールトリアクリレート、ジペンタエリスリトールペンタアクリレート、ジペンタエリスリトールヘキサアクリレートが、カルボキシル基を有する多官能（メタ）アクリレートの中では、ペンタエリスリトールトリアクリレートと無水こはく酸を反応させて得られる化合物、ジペンタエリスリトールペンタアクリレートと無水こはく酸を反応させて得られる化合物が、着色層の強度が高く、着色層の表面平滑性に優れ、かつ未露光部の基板上及び遮光層上に地汚れ、膜残り等を発生し難い点で特に好ましい。
本発明において、重合性化合物は、単独で又は２種以上を混合して使用することができる。
【００６９】
本発明における重合性化合物の含有量は、着色剤１００質量部に対して、１０〜１，０００質量部が好ましく、２０〜５００質量部がより好ましく、３０〜２００質量部が好ましい。このような態様とすることで、硬化性、アルカリ現像性がより高められ、着色力及び輝度のより一層の向上に加え、未露光部の基板上あるいは遮光層上に地汚れ、膜残り等の発生を高水準で抑制することができる。
【００７０】
−光重合開始剤−
赤色、緑色及び青色の着色組成物には、光重合開始剤を含有せしめることができる。これにより、着色組成物に感放射線性を付与することができる。本発明に用いる光重合開始剤は、可視光線、紫外線、遠紫外線、電子線、Ｘ線等の放射線の露光により、上記重合性化合物の重合を開始しうる活性種を発生する化合物である。
【００７１】
このような光重合開始剤としては、例えば、チオキサントン化合物、アセトフェノン化合物、ビイミダゾール化合物、トリアジン化合物、Ｏ−アシルオキシム化合物、オニウム塩化合物、ベンゾイン化合物、ベンゾフェノン化合物、α−ジケトン化合物、多核キノン化合物、ジアゾ化合物、イミドスルホナート化合物等を挙げることができる。
【００７２】
本発明において、光重合開始剤は、単独で又は２種以上を混合して使用することができる。光重合開始剤としては、チオキサントン化合物、アセトフェノン化合物、ビイミダゾール化合物、トリアジン化合物、Ｏ−アシルオキシム化合物の群から選ばれる少なくとも１種が好ましい。
【００７３】
本発明における好ましい光重合開始剤のうち、チオキサントン化合物の具体例としては、チオキサントン、２−クロロチオキサントン、２−メチルチオキサントン、２−イソプロピルチオキサントン、４−イソプロピルチオキサントン、２，４−ジクロロチオキサントン、２，４−ジメチルチオキサントン、２，４−ジエチルチオキサントン、２，４−ジイソプロピルチオキサントン等を挙げることができる。
【００７４】
また、上記アセトフェノン化合物の具体例としては、２−メチル−１−〔４−（メチルチオ）フェニル〕−２−モルフォリノプロパン−１−オン、２−ベンジル−２−ジメチルアミノ−１−（４−モルフォリノフェニル）ブタン−１−オン、２−（４−メチルベンジル）−２−（ジメチルアミノ）−１−（４−モルフォリノフェニル）ブタン−１−オン等を挙げることができる。
【００７５】
また、上記ビイミダゾール化合物の具体例としては、２，２’−ビス（２−クロロフェニル）−４，４’，５，５’−テトラフェニル−１，２’−ビイミダゾール、２，２’−ビス（２，４−ジクロロフェニル）−４，４’，５，５’−テトラフェニル−１，２’−ビイミダゾール、２，２’−ビス（２，４，６−トリクロロフェニル）−４，４’，５，５’−テトラフェニル−１，２’−ビイミダゾール等を挙げることができる。
【００７６】
尚、光重合開始剤としてビイミダゾール化合物を用いる場合、水素供与体を併用することが、感度を改良することができる点で好ましい。ここでいう「水素供与体」とは、露光によりビイミダゾール化合物から発生したラジカルに対して、水素原子を供与することができる化合物を意味する。水素供与体としては、例えば、２−メルカプトベンゾチアゾール、２−メルカプトベンゾオキサゾール等のメルカプタン水素供与体、４，４’−ビス（ジメチルアミノ）ベンゾフェノン、４，４’−ビス（ジエチルアミノ）ベンゾフェノン等のアミン水素供与体を挙げることができる。本発明において、水素供与体は、単独で又は２種以上を混合して使用することができるが、１種以上のメルカプタン水素供与体と１種以上のアミン水素供与体とを組み合わせて使用することが、さらに感度を改良することができる点で好ましい。
【００７７】
また、上記トリアジン化合物の具体例としては、２，４，６−トリス（トリクロロメチル）−ｓ−トリアジン、２−メチル−４，６−ビス（トリクロロメチル）−ｓ−トリアジン、２−〔２−（５−メチルフラン−２−イル）エテニル〕−４，６−ビス（トリクロロメチル）−ｓ−トリアジン、２−〔２−（フラン−２−イル）エテニル〕−４，６−ビス（トリクロロメチル）−ｓ−トリアジン、２−〔２−（４−ジエチルアミノ−２−メチルフェニル）エテニル〕−４，６−ビス（トリクロロメチル）−ｓ−トリアジン、２−〔２−（３，４−ジメトキシフェニル）エテニル〕−４，６−ビス（トリクロロメチル）−ｓ−トリアジン、２−（４−メトキシフェニル）−４，６−ビス（トリクロロメチル）−ｓ−トリアジン、２−（４−エトキシスチリル）−４，６−ビス（トリクロロメチル）−ｓ−トリアジン、２−（４−ｎ−ブトキシフェニル）−４，６−ビス（トリクロロメチル）−ｓ−トリアジン等のハロメチル基を有するトリアジン化合物を挙げることができる。
【００７８】
また、Ｏ−アシルオキシム化合物の具体例としては、１，２−オクタンジオン，１−〔４−（フェニルチオ）フェニル〕−，２−（Ｏ−ベンゾイルオキシム）、エタノン，１−［９−エチル−６−（２−メチルベンゾイル）−９Ｈ−カルバゾール−３−イル］−，１−（Ｏ−アセチルオキシム）、エタノン，１−〔９−エチル−６−（２−メチル−４−テトラヒドロフラニルメトキシベンゾイル）−９Ｈ−カルバゾール−３−イル〕−，１−（Ｏ−アセチルオキシム）、エタノン，１−〔９−エチル−６−｛２−メチル−４−（２，２−ジメチル−１，３−ジオキソラニル）メトキシベンゾイル｝−９Ｈ−カルバゾール−３−イル〕−，１−（Ｏ−アセチルオキシム）等を挙げることができる。Ｏ−アシルオキシム化合物の市販品としては、ＮＣＩ−８３１、ＮＣＩ−９３０（以上、株式会社ＡＤＥＫＡ社製）、ＤＦＩ−０２０、ＤＦＩ−０９１（以上、ダイトーケミックス株式会社製）等を使用することもできる。
【００７９】
本発明において、アセトフェノン化合物等のビイミダゾール化合物以外の光重合開始剤を用いる場合には、増感剤を併用することもできる。このような増感剤としては、例えば、４，４’−ビス（ジメチルアミノ）ベンゾフェノン、４，４’−ビス（ジエチルアミノ）ベンゾフェノン、４−ジエチルアミノアセトフェノン、４−ジメチルアミノプロピオフェノン、４−ジメチルアミノ安息香酸エチル、４−ジメチルアミノ安息香酸２−エチルヘキシル、２，５−ビス（４−ジエチルアミノベンザル）シクロヘキサノン、７−ジエチルアミノ−３−（４−ジエチルアミノベンゾイル）クマリン、４−（ジエチルアミノ）カルコン等を挙げることができる。
【００８０】
本発明において、光重合開始剤の含有量は、重合性化合物１００質量部に対して、０．０１〜１２０質量部が好ましく、１〜１００質量部がより好ましく、５〜５０質量部が更に好ましい。このような態様とすることで、硬化性、被膜特性がより高められ、着色力、輝度をより一層向上させることができる。
【００８１】
−溶媒−
赤色、緑色及び青色の着色組成物は通常、溶媒を配合して液状組成物として調製される。溶媒としては、着色組成物を構成する成分を分散又は溶解し、かつこれらの成分と反応せず、適度の揮発性を有するものである限り、適宜に選択して使用することができる。
【００８２】
このような溶媒のうち、例えば、
エチレングリコールモノメチルエーテル、エチレングリコールモノエチルエーテル、エチレングリコールモノ−ｎ−プロピルエーテル、エチレングリコールモノ−ｎ−ブチルエーテル、ジエチレングリコールモノメチルエーテル、ジエチレングリコールモノエチルエーテル、ジエチレングリコールモノ−ｎ−プロピルエーテル、ジエチレングリコールモノ−ｎ−ブチルエーテル、トリエチレングリコールモノメチルエーテル、トリエチレングリコールモノエチルエーテル、プロピレングリコールモノメチルエーテル、プロピレングリコールモノエチルエーテル、プロピレングリコールモノ−ｎ−プロピルエーテル、プロピレングリコールモノ−ｎ−ブチルエーテル、ジプロピレングリコールモノメチルエーテル、ジプロピレングリコールモノエチルエーテル、ジプロピレングリコールモノ−ｎ−プロピルエーテル、ジプロピレングリコールモノ−ｎ−ブチルエーテル、トリプロピレングリコールモノメチルエーテル、トリプロピレングリコールモノエチルエーテル等の（ポリ）アルキレングリコールモノアルキルエーテル類；
【００８３】
乳酸メチル、乳酸エチル等の乳酸アルキルエステル類；
メタノール、エタノール、プロパノール、ブタノール、イソプロパノール、イソブタノール、ｔ−ブタノール、オクタノール、２−エチルヘキサノール、シクロヘキサノール等の（シクロ）アルキルアルコール類；
ジアセトンアルコール等のケトアルコール類；
【００８４】
エチレングリコールモノメチルエーテルアセテート、エチレングリコールモノエチルエーテルアセテート、ジエチレングリコールモノメチルエーテルアセテート、ジエチレングリコールモノエチルエーテルアセテート、プロピレングリコールモノメチルエーテルアセテート、プロピレングリコールモノエチルエーテルアセテート、ジプロピレングリコールモノメチルエーテルアセテート、３−メトキシブチルアセテート、３−メチル−３−メトキシブチルアセテート等の（ポリ）アルキレングリコールモノアルキルエーテルアセテート類；
ジエチレングリコールジメチルエーテル、ジエチレングリコールメチルエチルエーテル、ジエチレングリコールジエチルエーテル、テトラヒドロフラン等の他のエーテル類；
メチルエチルケトン、シクロヘキサノン、２−ヘプタノン、３−ヘプタノン等のケトン類；
【００８５】
プロピレングリコールジアセテート、１，３−ブチレングリコールジアセテート、１，６−ヘキサンジオールジアセテート等のジアセテート類；
３−メトキシプロピオン酸メチル、３−メトキシプロピオン酸エチル、３−エトキシプロピオン酸メチル、３−エトキシプロピオン酸エチル、エトキシ酢酸エチル、３−メチル−３−メトキシブチルプロピオネート等のアルコキシカルボン酸エステル類；
酢酸エチル、酢酸ｎ−プロピル、酢酸ｉ−プロピル、酢酸ｎ−ブチル、酢酸ｉ−ブチル、ぎ酸ｎ−アミル、酢酸ｉ−アミル、プロピオン酸ｎ−ブチル、酪酸エチル、酪酸ｎ−プロピル、酪酸ｉ−プロピル、酪酸ｎ−ブチル、ピルビン酸メチル、ピルビン酸エチル、ピルビン酸ｎ−プロピル、アセト酢酸メチル、アセト酢酸エチル、２−オキソブタン酸エチル等の他のエステル類；
トルエン、キシレン等の芳香族炭化水素類；
Ｎ，Ｎ−ジメチルホルムアミド、Ｎ，Ｎ−ジメチルアセトアミド、Ｎ−メチルピロリドン等のアミド又はラクタム類
等を挙げることができる。
【００８６】
これらの溶媒のうち、溶解性、顔料分散性、塗布性等の観点から、（ポリ）アルキレングリコールモノアルキルエーテル類、乳酸アルキルエステル類、（ポリ）アルキレングリコールモノアルキルエーテルアセテート類、他のエーテル類、ケトン類、ジアセテート類、アルコキシカルボン酸エステル類、他のエステル類が好ましく、特にプロピレングリコールモノメチルエーテル、プロピレングリコールモノエチルエーテル、エチレングリコールモノメチルエーテルアセテート、プロピレングリコールモノメチルエーテルアセテート、プロピレングリコールモノエチルエーテルアセテート、３−メトキシブチルアセテート、ジエチレングリコールジメチルエーテル、ジエチレングリコールメチルエチルエーテル、シクロヘキサノン、２−ヘプタノン、３−ヘプタノン、１，３−ブチレングリコールジアセテート、１，６−ヘキサンジオールジアセテート、乳酸エチル、３−メトキシプロピオン酸エチル、３−エトキシプロピオン酸メチル、３−エトキシプロピオン酸エチル、３−メチル−３−メトキシブチルプロピオネート、酢酸ｎ−ブチル、酢酸ｉ−ブチル、ぎ酸ｎ−アミル、酢酸ｉ−アミル、プロピオン酸ｎ−ブチル、酪酸エチル、酪酸ｉ−プロピル、酪酸ｎ−ブチル、ピルビン酸エチル等が好ましい。
【００８７】
本発明において、溶媒は、単独で又は２種以上を混合して使用することができる。
【００８８】
溶媒の含有量は、特に限定されるものではないが、着色組成物の溶媒を除いた各成分の合計濃度が、５〜５０質量％となる量が好ましく、１０〜４０質量％となる量がより好ましい。このような態様とすることにより、分散性、安定性の良好な着色剤分散液、並びに塗布性、安定性の良好な着色組成物を得ることができる。
【００８９】
−添加剤−
赤色、緑色及び青色の着色組成物には、必要に応じて、種々の添加剤を含有することもできる。
添加剤としては、例えば、ガラス、アルミナ等の充填剤；ポリビニルアルコール、ポリ（フロオロアルキルアクリレート）類等の高分子化合物；フッ素系界面活性剤、シリコン系界面活性剤等の界面活性剤；ビニルトリメトキシシラン、ビニルトリエトキシシラン、ビニルトリス（２−メトキシエトキシ）シラン、Ｎ−（２−アミノエチル）−３−アミノプロピルメチルジメトキシシラン、Ｎ−（２−アミノエチル）−３−アミノプロピルトリメトキシシラン、３−アミノプロピルトリエトキシシラン、３−グリシドキシプロピルトリメトキシシラン、３−グリシドキシプロピルメチルジメトキシシラン、２−（３，４−エポキシシクロヘキシル）エチルトリメトキシシラン、３−クロロプロピルメチルジメトキシシラン、３−クロロプロピルトリメトキシシラン、３−メタクリロイロキシプロピルトリメトキシシラン、３−メルカプトプロピルトリメトキシシラン等の密着促進剤；２，２−チオビス（４−メチル−６−ｔ−ブチルフェノール）、２，６−ジ−ｔ−ブチルフェノール、ペンタエリスリトールテトラキス［３−（３，５−ジ−ｔ−ブチル−４−ヒドロキシフェニル）プロピオネート］、３，９−ビス［２−［３−（３−ｔ−ブチル−４−ヒドロキシ−５−メチルフェニル）−プロピオニルオキシ］−１，１−ジメチルエチル］−２，４，８，１０−テトラオキサ−スピロ［５・５］ウンデカン、チオジエチレンビス［３−（３，５−ジ−ｔ−ブチル−４−ヒドロキシフェニル）プロピオネート］等の酸化防止剤；２−（３−ｔ−ブチル−５−メチル−２−ヒドロキシフェニル）−５−クロロベンゾトリアゾール、アルコキシベンゾフェノン類等の紫外線吸収剤；ポリアクリル酸ナトリウム等の凝集防止剤；マロン酸、アジピン酸、イタコン酸、シトラコン酸、フマル酸、メサコン酸、２−アミノエタノール、３−アミノ−１−プロパノール、５−アミノ−１−ペンタノール、３−アミノ−１，２−プロパンジオール、２−アミノ−１，３−プロパンジオール、４−アミノ−１，２−ブタンジオール等の残渣改善剤；こはく酸モノ〔２−（メタ）アクリロイロキシエチル〕、フタル酸モノ〔２−（メタ）アクリロイロキシエチル〕、ω−カルボキシポリカプロラクトンモノ（メタ）アクリレート等の現像性改善剤等を挙げることができる。
【００９０】
着色組成物は、適宜の方法により調製することができ、その調製方法としては、例えば、着色剤、バインダー樹脂、重合性化合物を、溶媒や任意的に加えられる他の成分とともに、混合することにより調製することができる。中でも着色剤を溶媒中、分散剤の存在下で、場合によりバインダー樹脂の一部とともに、例えばビーズミル、ロールミル等を用いて、粉砕しつつ混合・分散して着色剤分散液とし、次いで、この着色剤分散液に、重合性化合物と、必要に応じてバインダー樹脂、光重合開始剤、更に追加の溶媒や他の成分を添加し、混合することにより調製する方法が好ましい。
【００９１】
本発明のカラーフィルタは通常、赤色画素、緑色画素及び青色画素を有するものであるが、他に黄色画素や透明画素を有していてもよい。
【００９２】
本発明のカラーフィルタは、少なくとも、本発明の赤色画素及び本発明の緑色画素の一方を有することにより、薄型であるにも関わらず、色鮮やかな色相を表示することができる。また、ＮＴＳＣ規格やＤＣＩ−Ｐ３規格に準じた表示素子を作製することが可能になる。
【００９３】
カラーフィルタの製造方法
本発明のカラーフィルタの形成方法について説明する。
カラーフィルタを構成する各色画素を形成する方法としては、第一に次の方法が挙げられる。まず、基板の表面上に、必要に応じて、画素を形成する部分を区画するように遮光層（ブラックマトリックス）を形成する。次いで、この基板上に、例えば、赤色の本発明の感放射線性着色組成物の液状組成物を塗布した後、プレベークを行って溶媒を蒸発させ、塗膜を形成する。次いで、この塗膜にフォトマスクを介して露光した後、アルカリ現像液を用いて現像して、塗膜の未露光部を溶解除去する。その後、ポストベークすることにより、赤色の画素パターン（着色硬化膜）が所定の配列で配置された画素アレイを形成する。
【００９４】
次いで、緑色又は青色の各感放射線性着色組成物を用い、上記と同様にして、各感放射線性着色組成物の塗布、プレベーク、露光、現像及びポストベークを行って、緑色の画素アレイ及び青色の画素アレイを同一基板上に順次形成する。これにより、赤色、緑色及び青色の三原色の画素アレイが基板上に配置されたカラーフィルタが得られる。但し、各色の画素を形成する順序は、上記のものに限定されない。
【００９５】
また、ブラックマトリックスは、スパッタや蒸着により成膜したクロム等の金属薄膜を、フォトリソグラフィー法を利用して所望のパターンとすることにより形成することができるが、黒色の顔料が分散された感放射線性着色組成物を用いて、上記画素の形成の場合と同様にして形成することもできる。
【００９６】
着色硬化膜を形成する際に使用される基板としては、例えば、ガラス、シリコン、ポリカーボネート、ポリエステル、芳香族ポリアミド、ポリアミドイミド、ポリイミド等を挙げることができる。
また、これらの基板には、所望により、シランカップリング剤等による薬品処理、プラズマ処理、イオンプレーティング、スパッタリング、気相反応法、真空蒸着等の適宜の前処理を施しておくこともできる。
【００９７】
感放射線性着色組成物を基板に塗布する際には、スプレー法、ロールコート法、回転塗布法（スピンコート法）、スリットダイ塗布法（スリット塗布法）、バー塗布法等の適宜の塗布法を採用することができるが、特に、スピンコート法、スリットダイ塗布法を採用することが好ましい。
【００９８】
プレベークは、通常、減圧乾燥と加熱乾燥を組み合わせて行われる。減圧乾燥は、通常５０〜２００Ｐａに到達するまで行う。また、加熱乾燥の条件は、通常７０〜１１０℃で１〜１０分程度である。
【００９９】
塗布厚さは、乾燥後の膜厚として、通常、０．６〜８μｍ、好ましくは１．２〜５μｍである。
【０１００】
各色画素を形成する際に使用される放射線の光源としては、例えば、キセノンランプ、ハロゲンランプ、タングステンランプ、高圧水銀灯、超高圧水銀灯、メタルハライドランプ、中圧水銀灯、低圧水銀灯等のランプ光源やアルゴンイオンレーザー、ＹＡＧレーザー、ＸｅＣｌエキシマーレーザー、窒素レーザー等のレーザー光源等を挙げることができる。露光光源として、紫外線ＬＥＤを使用することもできる。波長は、１９０〜４５０ｎｍの範囲にある放射線が好ましい。
【０１０１】
放射線の露光量は、一般的には１０〜１０，０００Ｊ／ｍ２が好ましい。
また、上記アルカリ現像液としては、例えば、炭酸ナトリウム、炭酸水素ナトリウム、水酸化ナトリウム、水酸化カリウム、テトラメチルアンモニウムハイドロオキサイド、コリン、１，８−ジアザビシクロ−［５．４．０］−７−ウンデセン、１，５−ジアザビシクロ−［４．３．０］−５−ノネン等の水溶液が好ましい。
【０１０２】
アルカリ現像液には、例えば、メタノール、エタノール等の水溶性有機溶剤や界面活性剤等を適量添加することもできる。尚、アルカリ現像後は、通常、水洗する。
現像処理法としては、シャワー現像法、スプレー現像法、ディップ（浸漬）現像法、パドル（液盛り）現像法等を適用することができる。現像条件は、常温で５〜３００秒が好ましい。
【０１０３】
ポストベークの条件は、通常１８０〜２８０℃で１０〜６０分程度である。
このようにして形成された画素の膜厚は、通常０．５〜５μｍ、好ましくは１．０〜３μｍである。
【０１０４】
また、カラーフィルタを構成する各色画素を形成する第二の方法として、特開平７−３１８７２３号公報、特開２０００−３１０７０６号公報等に開示されている、インクジェット方式により各色の画素を得る方法を採用することができる。この方法においては、まず、基板の表面上に、遮光機能も兼ねた隔壁を形成する。次いで、形成された隔壁内に、例えば、赤色の本発明の熱硬化性着色組成物の液状組成物を、インクジェット装置により吐出した後、プレベークを行って溶媒を蒸発させる。次いで、この塗膜を必要に応じて露光した後、ポストベークすることにより硬化させ、赤色の画素パターンを形成する。
【０１０５】
次いで、緑色又は青色の各熱硬化性着色組成物を用い、上記と同様にして、緑色の画素パターン及び青色の画素パターンを同一基板上に順次形成する。これにより、赤色、緑色及び青色の三原色の画素パターンが基板上に配置されたカラーフィルタが得られる。但し、各色の画素を形成する順序は、上記のものに限定されない。
【０１０６】
尚、隔壁は、遮光機能のみならず、区画内に吐出された各色の熱硬化性着色組成物が混色しないための機能も果たしているため、上記した第一の方法で使用されるブラックマトリックスに比べ、膜厚が厚い。したがって、隔壁は、通常、黒色感放射線性組成物を用いて形成される。
着色硬化膜を形成する際に使用される基板や放射線の光源、また、プレベークやポストベークの方法や条件は、上記した第一の方法と同様である。このようにして、インクジェット方式により形成された画素の膜厚は、隔壁の高さと同程度である。
【０１０７】
このようにして得られた画素パターン上に、必要に応じて保護膜を形成した後、透明導電膜をスパッタリングにより形成する。透明導電膜を形成した後、更にスペーサーを形成してカラーフィルタとすることもできる。スペーサーは、通常、感放射線性組成物を用いて形成されるが、遮光性を有するスペーサー（ブラックスペーサー）とすることもできる。この場合、黒色の着色剤が分散された着色感放射線性組成物が用いられる。
【０１０８】
このようにして形成された本発明のカラーフィルタは薄膜であり、また、色鮮やかな色相を表示することができるため、表示素子に極めて有用である。
【０１０９】
表示素子
本発明の表示素子は、本発明のカラーフィルタと、量子ドットを含む発光素子とを具備するものである。
【０１１０】
本発明の表示素子は、発光素子に含まれる発光源からの光を、量子ドットを使って波長変換し、得られた光を本発明のカラーフィルタに通すことで、従来の鮮やかな色相を表示可能とする。
【０１１１】
図１は、本発明の表示素子の第一例を概略的に示す断面図である。
【０１１２】
図１に示す本発明の表示素子の第一例である表示素子１は、発光素子２と液晶表示パネル３とを有し、エッジライト方式の液晶表示素子を構成する。
【０１１３】
図１に示すように、表示素子１の発光素子２は、エッジライトを構成するＬＥＤアセンブリ５、導光体１５、反射シート１２及び光学シート１７を有し、ＬＥＤアセンブリ５の内壁面には発光源となるＬＥＤ５ａが実装されている。図示されないが、ＬＥＤアセンブリ５では複数のＬＥＤ５ａが導光体１５の入光面の長手方向に所定間隔離隔して配列されている
【０１１４】
尚、発光素子１の発光源としては、上述のＬＥＤ５ａに限られるわけではなく、紫外光や青色光を含む光の放出が可能なランプや有機ＥＬ素子等の発光装置の使用も可能である。
【０１１５】
ＬＥＤ５ａが光を出射する方向には、量子ドット部材４が離隔して形成されている。
【０１１６】
ここで、量子ドット部材４とは、ＬＥＤ５ａから出射した特定の波長の光エネルギーを他の特定の波長の光エネルギーに変換する量子ドットの集合体をいう。量子ドット部材４は、複数の量子ドット含んで形成されてもよく、樹脂を含んで形成されてもよい。
【０１１７】
そして、量子ドットとは、量子閉じ込め効果（ｑｕａｎｔｕｍ  ｃｏｎｆｉｎｅｍｅｎｔ  ｅｆｆｅｃｔ）を有する所定のサイズの半導体粒子をいう。量子ドットの直径は、一般的に１〜１０ｎｍの範囲にある。
【０１１８】
このような量子ドットは、例えば、上述のＬＥＤ５ａ等の励起源から光を吸収して励起状態となると、量子ドットのエネルギーバンドギャップに該当するエネルギーを放出して失活する。よって、量子ドットのサイズ又は物質の組成を調節すると、エネルギーバンドギャップを調節することができ、様々なレベルの波長帯のエネルギーを発光として得ることができる。
【０１１９】
例えば、量子ドットのサイズが５．５〜６．５ｎｍの場合は赤色系の光を発し、量子ドットのサイズが４．０〜５．０ｎｍの場合は緑色系の光を発し、量子ドットのサイズが２．０〜３．５ｎｍの場合は青色系の光を発する。黄色系の光は赤色を発する量子ドットと緑色を発する量子ドットの中間サイズの量子ドットにより得ることができる。
【０１２０】
よって、量子ドットから、量子サイズ効果（ｑｕａｎｔｕｍ  ｓｉｚｅ  ｅｆｆｅｃｔ）による赤色、緑色、青色を含む様々な色の光を容易に得ることができる。したがって、それぞれの波長で発光する色を作ることもでき、また、複数種の量子ドットから、例えば、赤色、緑色、青色等の光を形成し、それらを混合して白色又は様々な色を生成・実現することもできる。したがって、量子ドットの集合体である量子ドット部材４は、サイズや組成の異なる複数種の量子ドットを含んで形成されてもよい。
【０１２１】
このような量子ドットは、化学的湿式方法により合成することができる。この化学的湿式方法は、有機溶媒に量子ドットの前駆体物質を入れて粒子を成長させる方法である。量子ドットとしては、ＣｄＳｅ、ＣｄＴｅ、ＣｄＳ、ＺｎＳｅ、ＺｎＴｅ、ＺｎＳ、ＨｇＴｅ、又はＨｇＳ等のＩＩ−ＶＩ族化合物が挙げられる。
【０１２２】
また、量子ドットは、コア・シェル構造を有するようにしてもよい。ここで、コア・シェル構造のコアは、ＣｄＳｅ、ＣｄＴｅ、ＣｄＳ、ＺｎＳｅ、ＺｎＴｅ、ＺｎＳ、ＨｇＴｅ、及びＨｇＳよりなる群から選択されるいずれか１つの物質を含み、シェルも、ＣｄＳｅ、ＣｄＴｅ、ＣｄＳ、ＺｎＳｅ、ＺｎＴｅ、ＺｎＳ、ＨｇＴｅ、及びＨｇＳからなる群から選択されるいずれか１つの物質を含むことが好ましい。更に、ＩｎＰなどのＩＩＩ−Ｖ族化合物でもよい。
【０１２３】
また、人に対する安全性に懸念がある、例えば、Ｐｂ（鉛）及びＣｄ（カドミウム）等の元素を除外して、量子ドット部材４の量子ドットを構成することも可能である。その場合、具体的には、Ｂｅ（ベリリウム）、Ｍｇ（マグネシウム）、Ｃａ（カルシウム）、Ｓｒ（ストロンチウム）、Ｂａ（バリウム）、Ｃｕ（銅）、Ａｇ（銀）、金（Ａｕ）、亜鉛（Ｚｎ）、Ｂ（ホウ素）、Ａｌ（アルミニウム）、Ｇａ（ガリウム）、Ｉｎ（インジウム）、Ｔｌ（タリウム）、Ｃ（炭素）、Ｓｉ（珪素）、Ｇｅ（ゲルマニウム）、Ｓｎ（錫）、Ｎ（窒素）、Ｐ（リン）、Ａｓ（ヒ素）、Ｓｂ（アンチモン）、Ｂｉ（ビスマス）、Ｏ（酸素）、Ｓ（硫黄）、Ｓｅ（セレン）、Ｔｅ（テルル）及びＰｏ（ポロニウム）群から選ばれる少なくとも２種以上の元素を含む化合物からなる量子ドットや、Ｓｉ化合物からなる量子ドットを用いることができる。
【０１２４】
そして、Ｐｂ及びＣｄ等の元素を除外した量子ドットとしては、Ｉｎを構成成分として含む化合物からなる量子ドット並びにＳｉ化合物からなるからなる量子ドットが好ましい。より具体的には、ＩｎＰ／ＺｎＳ化合物、ＣｕＩｎＳ２／ＺｎＳ化合物、ＡｇＩｎＳ２化合物、（ＺｎＳ／ＡｇＩｎＳ２）固溶体／ＺｎＳ化合物、ＺｎドープＡｇＩｎＳ２化合物及びＳｉよりなる群から選ばれる少なくとも１種からなる量子ドットがより好ましい。
【０１２５】
また、量子ドット部材４は、上述したように、量子ドットとともに樹脂を含むことができる。この樹脂は、光透過性を備えた接着性物質でもよい。ここで、量子ドット部材４に含まれる樹脂としては、主にＬＥＤ５ａ等の発光源から出射した光を吸収しない物質を使用することが好ましい。具体的には、上述の樹脂として、エポキシ系樹脂、ポリシロキサン系樹脂、アクリル系樹脂、ポリイミド系樹脂、カーボネート系樹脂、又はそれらの混合物等を用いることができる。量子ドット部材４がこのような樹脂を含むことにより、量子ドット部材４の形成の安定性を向上させることができ、外部衝撃に対する表示素子１の耐久性を向上させることができる。
【０１２６】
以上のように、量子ドットは、本発明の表示素子１の発光素子２において、量子ドット部材４を構成するのに用いられる。本発明の表示素子１の発光素子２は、量子ドット部材４の量子ドットを用い、発光源からの単色光を、例えば、青色光、赤色光、又は緑色光等に変換することができる。
【０１２７】
そして、本発明の表示素子１の発光素子２は、量子ドット部材４を用い、例えば、青色光と赤色光と緑色光とを混合して形成された光を形成することもできる。そのような量子ドット部材４は、例えば、単色光を青色光に変換する量子ドットと、単色光を赤色光に変換する量子ドットと、単色光を緑色光に変換する量子ドットとを合わせて用い、それらの集合体として形成することができる。このような量子ドット部材４は、入射する単色光をそれぞれ青色光と赤色光と緑色光に変換することができ、それらを混合して出射させることができる。
【０１２８】
したがって、本発明の表示素子１の発光素子２において、量子ドット部材４が複数種の量子ドットを用いて構成されたものである場合、発光源のＬＥＤ５ａから出射されて発光素子２の量子ドット部材４に入射した単色光は、例えば、それぞれ青色光、赤色光、又は緑色光等に変換され、それらの混合した光として出射する。
【０１２９】
より具体的には、ＬＥＤ５ａから出射された光が紫外光である場合、量子ドット部材４の構成には、紫外光を青色光に変換する量子ドット、赤色光に変換する量子ドット及び緑色光に変換する量子ドットを用いることができる。その場合、量子ドット部材４に入射した紫外光は、それぞれ青色光、赤色光、又は緑色光に変換され、それらの混合した光として量子ドット部材４から出射する。
【０１３０】
また、ＬＥＤ５ａから出射された光が青色光である場合、量子ドット部材４の構成には、その青色光を赤色光に変換する量子ドット及び緑色光に変換する量子ドットを用いることができる。その場合、量子ドット部材４に入射した青色光は、一部がそのまま青色光として用いられ、他の一部がそれぞれ赤色光又は緑色光に変換され、それらが混合された光として量子ドット部材４から出射する。
【０１３１】
また、ＬＥＤ５ａから出射された光が青色光である場合、量子ドット部材４の構成に、その青色光を赤色光に変換する量子ドット、緑色光に変換する量子ドット及びＬＥＤ５ａからの青色光と異なる波長特性の青色光に変換する量子ドットを用いることも可能である。その場合、量子ドット部材４に入射した青色光は、それぞれ青色光、赤色光、又は緑色光に変換され、それらの混合した光として量子ドット部材４から出射する。
【０１３２】
このとき、本発明の表示素子１の発光素子２の発光スペクトルは、４３０〜４８０ｎｍに第１のピーク波長、５１０〜５６０ｎｍに第２のピーク波長、６００〜６６０ｎｍに第３のピーク波長をそれぞれ有するものであることが好ましい。
第１のピーク波長は、更に４３５〜４７０ｎｍ、更に４４０〜４６０ｎｍ、特に４４５〜４５５ｎｍに有することが好ましい。第２のピーク波長は、更に５１５〜５５５ｎｍ、更に５２０〜５５０ｎｍに、特に５２５〜５５０ｎｍに有することが好ましい。第３のピーク波長は、更に６１０〜６５０ｎｍに、更に６１５〜６４５ｎｍに、特に６２０〜６４０ｎｍに有することが好ましい。以上のような態様であると、本発明の表示素子１において、その構成要素である本発明のカラーフィルタ９は、より色鮮やかな色相を表示することができる。
【０１３３】
また、第１のピーク波長は、その半値幅が７０ｎｍ以下であることが好ましい。より好ましくは６０ｎｍ以下、更に好ましくは５０ｎｍ以下、特に好ましくは４０ｎｍ以下である。第２のピーク波長は、その半値幅が８０ｎｍ以下であることが好ましい。より好ましくは７０ｎｍ以下、更に好ましくは６０ｎｍ以下、特に好ましくは５０ｎｍ以下である。第３のピーク波長は、その半値幅が８０ｎｍ以下であることが好ましい。より好ましくは７０ｎｍ以下、更に好ましくは６０ｎｍ以下、特に好ましくは５０ｎｍ以下である。以上のような態様であると、本発明の表示素子１において、その構成要素である本発明のカラーフィルタ９は、より色鮮やかな色相を表示することができる。
【０１３４】
更に、第１のピーク波長、第２のピーク波長及び第３のピーク波長のうち、第１のピーク波長において発光強度が最大値をとることが好ましい。
【０１３５】
そして、発光素子２において、量子ドット部材４から出射した上述の光は、導光体１５の入光面に向かう。
【０１３６】
量子ドット部材４から導光体１５に入射した光は、反射シート１２で反射した光とともに、上部の光学シート１７を介して液晶表示パネル３に入射する。光学シート１７としては、例えば、拡散シートやプリズムシート等を用いることができる。
【０１３７】
液晶表示パネル３は、液晶層１０を含んでいる。また、液晶表示パネル３は、液晶層１０を支持するための基板、液晶層を駆動するための電極及び駆動回路、液晶層を配向させるための配向膜等の構成要素を有するが、図１では図示を省略している。この液晶表示パネル３において、液晶層１０は、画素化された画像表示層であり、液晶層１０の個々の領域、即ち、画素を、他の領域（画素）と独立して駆動することができる。
【０１３８】
本発明の表示素子１は、カラー表示が可能なカラー液晶表示素子であり、液晶表示パネル３には、上述したように、本発明のカラーフィルタ９が設けられている。表示素子１がフルカラーの赤色、緑色、青色（ＲＧＢ）表示素子の場合には、液晶表示パネル３は、図１に示すように、１セットの赤色画素９Ｒ、１セットの青色画素９Ｂ、及び１セットの緑色画素９Ｇを含むことができる。カラーフィルタ９の個々の画素は各々、液晶層１０の画素又はサブ画素のそれぞれに位置合わせされている。
【０１３９】
そして、発光素子２から出射されて液晶表示パネル３に入射した光は、図示されない基板等を通過して液晶層１０に向かう。このとき、液晶層１０に向かう光は、上述したように、量子ドット部材４により生成された青色光、赤色光及び緑色光が混合されて生成された光である。したがって、その光のスペクトルは、上述の好ましい波長域に上述の好ましい半値幅で、第１〜第３の発光ピークを含むことができる。
【０１４０】
この液晶層１０に向かう光は、液晶層１０を通過した後、カラーフィルタ９に向かい、赤色画素９Ｒ、青色画素９Ｂ及び緑色画素９Ｇの各画素でフィルタリングされて青色光、緑色光、又は赤色光となり、上部側に出射する。
【０１４１】
このとき、青色光、緑色光及び赤色光の３つの光は、液晶層１０の各画素に印加される電圧によって光量（透過率）が制御され、それによって、本発明の表示素子１は、多くの色の画像を表示することができる。また、本発明の表示素子１は、本発明のカラーフィルタ９の効果によって、より色鮮やかな色相で画像を表示することができる。
【０１４２】
以上の構成を備えた本発明の表示素子１においては、上述した本発明のカラーフィルタ９とともに、量子ドット部材４が主要な構成要素となるが、図１では、発光源であるＬＥＤ５ａから分離された量子ドット部材４の例が示された。しかしながら、本発明の表示素子１において、量子ドット部材４の配置は、図１に示すもののみに限られるわけではない。例えば、量子ドット部材４は、ＬＥＤ５ａ等の発光源上に直接、又はそれを直接覆うように、配置することも可能である。
【０１４３】
また、本発明の表示素子においては、発光素子の量子ドット部材を、ＬＥＤアセンブリの内部以外の領域に設けることも可能である。例えば、図１の表示素子１において、発光素子２の導光体１５の液晶層１０側の面と液晶層１０との間、導光体１５の反射シート１２側の面と反射シート１２との間、又は導光体１５の内部に設けることも可能である。
【０１４４】
図２は、本発明の表示素子の第二例を概略的に示す断面図である。
【０１４５】
図２に示す本発明の表示素子の第二例である表示素子１００は、量子ドット部材１０４がシート状に形成され、ＬＥＤアセンブリ５の中ではなく、導光体１５の液晶層１０側の面と液晶層１０との間に設けられている。そして、表示素子１００は、量子ドット部材１０４の形状と配置が異なる以外は、図１の表示素子１と同様の構造を有する。したがって、図２に示す表示素子１００においては、図１の表示素子１と共通する構成要素について同一の符号を付し、重複する説明は適宜省略することにする。
【０１４６】
本発明の表示素子１００は、発光素子１０２と、本発明のカラーフィルタ９と液晶層１０を含む液晶表示パネル３とを有し、図１の表示素子１と同様に、液晶表示素子を構成する。
【０１４７】
図２に示すように、表示素子１００の発光素子１０２は、発光源となるＬＥＤ５ａを含むＬＥＤアセンブリ５、導光体１５、反射シート１２及び光学シート１７を有し、導光体１５の液晶層１０側の面と光学シート１７との間に、シート状に形成された量子ドット部材１０４が配置されている。
【０１４８】
発光素子１０２の量子ドット部材１０４は、発光素子２の量子ドット部材４と同様の量子ドットを用いて構成することができ、形状がシート状である以外、量子ドット部材４と同様の構成を有する。
【０１４９】
以上の構造の発光素子１０２は、発光源のＬＥＤ５ａから出射した光が、導光体１５の入光面に向かう。ＬＥＤ５ａから出射される光は、例えば、紫外光や青色光等の単色光である。
【０１５０】
ＬＥＤ５ａから導光体１５に入射した光は、反射シート１２で反射した光とともに、量子ドット部材１０４に入射する。そして、量子ドット部材１０４に入射した光は、それぞれ青色光、赤色光、又は緑色光等に変換され、混合されて、例えば、白色光として出射する。その後、その光は、量子ドット部材１０４の上部にある光学シート１７を介して液晶表示パネル３に入射する。
【０１５１】
液晶表示パネル３に入射した光は液晶層１０に向かい、液晶層１０を通過した後、本発明のカラーフィルタ９に向かう。そして、カラーフィルタ９において、赤色画素９Ｒ、青色画素９Ｂ及び緑色画素９Ｇの各画素でフィルタリングされて青色光、緑色光、又は赤色光となり、上部側に出射する。
【０１５２】
このとき、青色光、緑色光及び赤色光の３つの光は、液晶層１０の各画素に印加される電圧によって光量（透過率）が制御され、それによって、本発明の表示素子１００は、多くの色の画像を表示することができる。また、本発明の表示素子１００は、本発明のカラーフィルタ９の効果によって、より色鮮やかな色相の画像を表示することができる。
【０１５３】
また、本発明の表示素子では、更に別の例として、量子ドット部材を層として形成し、液晶表示パネルの液晶層とカラーフィルタとの間に配置することも可能である。即ち、図１の表示素子１と同様のＬＥＤアセンブリ５、導光体１５、反射シート１２、光学シート１７及び液晶表示パネル３の液晶層１０を層状の量子ドット部材と組み合わせて発光素子を構成し、更にその表示素子に液晶表示パネル３のカラーフィルタ９を組み合わせてカラー表示が可能な表示素子を構成することも可能である。
【０１５４】
図３は、本発明の表示素子の第三例を概略的に示す断面図である。
【０１５５】
図３に示す本発明の表示素子の第三例である表示素子２００は、量子ドット部材２０４が層状に形成され、ＬＥＤアセンブリ５の中ではなく、液晶表示パネル２０３の液晶層１０とカラーフィルタ９との間に設けられている。より具体的には、表示素子２００において、層状の量子ドット部材２０４は、液晶表示パネル２０３のカラーフィルタ９上に設けられている。そして、表示素子２００は、量子ドット部材２０４の形状と配置が異なる以外は、図１の表示素子１と同様の構造を有する。したがって、図３に示す表示素子２００においては、図１の表示素子１と共通する構成要素について同一の符号を付し、重複する説明は適宜省略することにする。
【０１５６】
図３に示すように、本発明の表示素子２００は、発光源となるＬＥＤ５ａを含むＬＥＤアセンブリ５と、導光体１５と、反射シート１２と、光学シート１７と、本発明のカラーフィルタ９、液晶層１０及び量子ドット部材２０４を含む液晶表示パネル２０３とを有し、図１の表示素子１と同様に、液晶表示素子を構成する。
【０１５７】
表示素子２００の液晶表示パネル２０３は、図１の液晶表示パネル３と同様に、液晶層１０を含んで構成される。液晶表示パネル２０３は、液晶層１０を支持するための基板、液晶層を駆動するための電極及び駆動回路、液晶層を配向させるための配向膜等の構成要素を有するが、図３では図示を省略している。この液晶表示パネル２０３において、液晶層１０は、画素化された画像表示層であり、液晶層１０の個々の領域、即ち、画素を、他の領域（画素）と独立して駆動することができる。
【０１５８】
そして、液晶表示パネル２０３には、上述したように、本発明のカラーフィルタ９及び層状の量子ドット部材２０４が設けられている。量子ドット部材２０４は、カラーフィルタ９上に設けられ、液晶層１０とカラーフィルタ９との間に配置される。例えば、カラーフィルタ９が、各色の画素パターンとともにその上層に保護膜を有する場合、量子ドット部材２０４は、画素パターン上であって、当該画素パターンと保護膜との間に設けることが好ましい。
【０１５９】
液晶表示パネル２０３に設けられた量子ドット部材２０４は、図１の量子ドット部材４と同様の量子ドットを用いて構成することができ、形状が層状である以外、量子ドット部材４と同様の構成を有する。
【０１６０】
以上の構成を備えた本発明の表示素子２００では、発光源となるＬＥＤ５ａを含むＬＥＤアセンブリ５と、導光体１５と、反射シート１２と、光学シート１７と、液晶表示パネル２０３の液晶層１０及び量子ドット部材２０４とが組み合わされて発光素子を構成する。そして、その発光素子に液晶表示パネル２０３のカラーフィルタ９を組み合わせて、カラー表示が可能な液晶表示素子を構成することができる。
【０１６１】
図３に示す本発明の表示素子２００では、発光源のＬＥＤ５ａから出射した光が、導光体１５の入光面に向かう。ＬＥＤ５ａから出射される光は、例えば、紫外光や青色光等の単色光である。
【０１６２】
そして、ＬＥＤ５ａから導光体１５に入射した光は、反射シート１２で反射した光とともに、上部にある光学シート１７を介して液晶表示パネル２０３に入射する。
【０１６３】
液晶表示パネル２０３に入射した光は液晶層１０に向かい、液晶層１０を通過した後、カラーフィルタ９上の量子ドット部材２０４に入射する。そして、量子ドット部材２０４に入射した光は、それぞれ青色光、赤色光、又は緑色光等に変換され、混合されて、例えば、白色光として出射する。
【０１６４】
その後、量子ドット部材２０４からの出射光は、本発明のカラーフィルタ９に向かう。そして、カラーフィルタ９において、赤色画素９Ｒ、青色画素９Ｂ及び緑色画素９Ｇの各画素でフィルタリングされて青色光、緑色光、又は赤色光となり、上部側に出射する。
【０１６５】
このとき、青色光、緑色光及び赤色光の３つの光は、液晶層１０の各画素に印加される電圧によって光量（透過率）が制御されている。したがって、本発明の表示素子２００は、多くの色の画像を表示することができる。また、本発明の表示素子２００は、量子ドット部材２０４及び本発明のカラーフィルタ９の効果によって、より色鮮やかな色相の画像を表示することができる。
【実施例】
【０１６６】
以下、実施例を挙げて、本発明の実施の形態を更に具体的に説明する。但し、本発明は、下記実施例に限定されるものではない。
【０１６７】
＜バインダー樹脂の合成＞
合成例１
冷却管と攪拌機を備えたフラスコに、プロピレングリコールモノメチルエーテルアセテート９０質量部を仕込んで窒素置換した。９０℃に加熱してプロピレングリコールモノメチルエーテルアセテート５０質量部、Ｎ−フェニルマレイミド１２質量部、スチレン１０質量部、２−エチルヘキシルＥＯ変性アクリレート（東亞合成株式会社製、商品名Ｍ−１２０）３８質量部、２−ヒドロキシエチルメタクリレート１０質量部、メタクリル酸３０質量部、連鎖移動剤としてメルカプトプロピオン酸２質量部の混合溶液並びに、２，２’−アゾビスブチロニトリル５質量部とプロピレングリコールモノメチルエーテルアセテート６０質量部の混合溶液を２時間かけて各々滴下し、この温度を保持して１時間重合した。次に４−ヒドロキシブチルアクリレートグリシジル（日本化成株式会社製）３４．８８質量部及びテトラブチルアンモニウムブロミド１．６８質量部、４−メトキシフェノール０．３４質量部を仕込み、１１０℃にて５時間付加反応を行った。最後に、プロピレングリコールモノメチルエーテルアセテートを加えて、固形分濃度を４０質量％に調整した。得られた樹脂はＭｗ＝１２，５００、Ｍｎ＝５，３００であった。これをバインダー樹脂溶液（Ｂ１）とする。
【０１６８】
＜着色剤分散液の調製＞
調製例１
着色剤としてＣ．Ｉ．ピグメントレッド１６６を４．４４質量部及びＣ．Ｉ．ピグメントイエロー１５０を７．５６質量部、分散剤としてＢＹＫ−ＬＰＮ２１１１６（ビックケミー（ＢＹＫ）社製）１３．０質量部（固形分濃度＝４０質量％）、バインダー樹脂としてバインダー樹脂溶液（Ｂ１）１０．０質量部（固形分濃度４０質量％）、溶媒としてプロピレングリコールモノメチルエーテルアセテート５７．０質量部及びプロピレングリコールモノエチルエーテル８．０質量部を用いて、ビーズミルにより１２時間混合・分散して、赤色の着色剤分散液（Ｒ−１）を調製した。
【０１６９】
調製例２〜８
調製例１において、各成分の種類及び量を表１に示すように変更した以外は調製例１と同様にして、赤色の着色剤分散液（Ｒ−２）〜（Ｒ−８）を調製した。
【０１７０】
調製例９〜１２
調製例１において、各成分の種類及び量を表２に示すように変更した以外は調製例１と同様にして、緑色の着色剤分散液（Ｇ−１）〜（Ｇ−４）を調製した。
【０１７１】
調製例１３
調製例１において、各成分の種類及び量を表３に示すように変更した以外は調製例１と同様にして、青色の着色剤分散液（Ｂ−１）を調製した。
【０１７２】
【表１】
2015232694.tif 000004
【０１７３】
【表２】
2015232694.tif 000005
【０１７４】
【表３】
2015232694.tif 000006
【０１７５】
表１〜３において、各成分は以下の通りである。
・Ｒ１６６    ：Ｃ．Ｉ．ピグメントレッド１６６
・Ｒ２４２    ：Ｃ．Ｉ．ピグメントレッド２４２
・シアニン化合物１  ：下記式（２）で表される化合物
・Ｒ２５４    ：Ｃ．Ｉ．ピグメントレッド２５４
・Ｒ４８：３  ：Ｃ．Ｉ．ピグメントレッド４８：３
・Ｒ１７６    ：Ｃ．Ｉ．ピグメントレッド１７６
・Ｒ１７７    ：Ｃ．Ｉ．ピグメントレッド１７７
・キサンテン化合物１：下記式（３）で表される化合物
・Ｙ１５０    ：Ｃ．Ｉ．ピグメントイエロー１５０
・Ｙ１８０    ：Ｃ．Ｉ．ピグメントイエロー１８０
・Ｙ１８５    ：Ｃ．Ｉ．ピグメントイエロー１８５
・Ｇ７        ：Ｃ．Ｉ．ピグメントグリーン７
・Ｇ３６      ：Ｃ．Ｉ．ピグメントグリーン３６
・Ｇ５８      ：Ｃ．Ｉ．ピグメントグリーン５８
・Ｂ１５：６  ：Ｃ．Ｉ．ピグメントブルー１５：６
・Ｂ１６      ：Ｃ．Ｉ．ピグメントブルー１６
・ＬＰＮ２１１１６：ＢＹＫ−ＬＰＮ２１１１６（ビックケミー（ＢＹＫ）社製、不揮発成分４０質量％、アミン価２９ｍｇＫＯＨ／ｇ；固形分１ｇ当たりのアミン価７２．５ｍｇＫＯＨ）
・ＬＰＮ６９１９：ＢＹＫ−ＬＰＮ６９１９（ビックケミー（ＢＹＫ）社製、不揮発成分６０質量％、アミン価７２ｍｇＫＯＨ／ｇ；固形分１ｇ当たりのアミン価１２０．０ｍｇＫＯＨ）
・ＰＧＭＥＡ  ：プロピレングリコールモノメチルエーテルアセテート
・ＰＧＥＥ    ：プロピレングリコールモノエチルエーテル
【０１７６】
【化２】
2015232694.tif 000007
【０１７７】
＜着色組成物の調製＞
調製例１０１
着色剤として着色剤分散液（Ｒ−１）５００質量部、バインダー樹脂としてバインダー樹脂溶液（Ｂ１）を２０．７質量部（固形分濃度４０質量％）、重合性化合物としてジペンタエリスリトールヘキサアクリレートとジペンタエリスリトールペンタアクリレートの混合物（日本化薬社製、商品名ＫＡＹＡＲＡＤ  ＤＰＨＡ）２８．３重量部、光重合開始剤として２−ベンジルー２−ジメチルアミノ−１−（４−モルフォリノフェニル）ブタンー１−オン（チバ・スペシャルティー・ケミカルズ社製、商品名イルガキュア３６９）５．７質量部、フッ素系界面活性剤としてメガファックＦ−５５４（ＤＩＣ株式会社製）のプロピレングリコールモノメチルエーテルアセテート５質量％溶液を５．９質量部、添加剤として下記式（４）で表される化合物のプロピレングリコールモノメチルエーテルアセテート２０質量％溶液を７．５質量部、並びに、溶媒としてプロピレングリコールモノメチルエーテルアセテート１７７質量部及び３−メトキシブチルアセテート２５５質量部を混合して、赤色の着色組成物（ＲＳ−１）を調製した。この着色組成物（ＲＳ−１）中の着色剤の含有割合は、全固形分中に４０質量％である。
【０１７８】
【化３】
2015232694.tif 000008
【０１７９】
調製例１０２〜１０８
調製例１０１において、各成分の種類及び量を表４に示すように変更して、赤色の着色組成物（ＲＳ−２）〜（ＲＳ−８）を調製した。着色組成物（ＲＳ−２）〜（ＲＳ−８）中の着色剤の含有割合は、全固形分中に４０質量％である。
【０１８０】
調製例１０９〜１１２
調製例１０１において、各成分の種類及び量を表５に示すように変更して、緑色の着色組成物（ＧＳ−１）〜（ＧＳ−４）を調製した。着色組成物（ＧＳ−１）〜（ＧＳ−４）中の着色剤の含有割合は、全固形分中に４０質量％である。
【０１８１】
調製例１１３
調製例１０１において、各成分の種類及び量を表６に示すように変更して、青色の着色組成物（ＢＳ−１）を調製した。着色組成物（ＢＳ−１）中の着色剤の含有割合は、全固形分中に２０質量％である。
【０１８２】
【表４】
2015232694.tif 000009
【０１８３】
【表５】
2015232694.tif 000010
【０１８４】
【表６】
2015232694.tif 000011
【０１８５】
表４〜６において、各成分は以下の通りである。
・ＭＢＡ  ：３−メトキシブチルアセテート
・ＰＧＭＥ：プロピレングリコールモノメチルエーテル
・ＤＰＭＡ：ジプロピレングリコールモノメチルエーテルアセテート
【０１８６】
実施例１
＜色度特性の評価及び固定色度での膜厚評価＞
着色組成物（ＲＳ−１）を、ガラス基板上に、スリットダイコーターを用いて塗布した後、９０℃のホットプレートで１分間プレベークを行って塗膜を形成した。スリットダイコーターの塗布条件を変えて同様の操作を行い、膜厚の異なる３枚の塗膜を形成した。
次いで、これらの基板を室温に冷却したのち、高圧水銀ランプを用い、フォトマスクを介さずに、各塗膜に３６５ｎｍ、４０５ｎｍ及び４３６ｎｍの各波長を含む放射線を６０ｍＪ／ｍ２の露光量で露光した。その後、これらの基板に対して、２３℃の０．０４質量％水酸化カリウム水溶液からなる現像液を現像圧１ｋｇｆ／ｃｍ２（ノズル径１ｍｍ）で吐出することにより、９０秒間シャワー現像を行った。その後、この基板を超純水で洗浄し、風乾した後、更に２３０℃のクリーンオーブン内で２０分間ポストベークを行うことにより、赤色の評価用硬化膜を３枚形成した。
【０１８７】
図４は、光源の発光スペクトルである。
【０１８８】
得られた３枚の硬化膜について、図４に示す発光スペクトルを有する光源とした場合のＣＩＥ表色系における色度座標値（ｘ，ｙ）及び刺激値（Ｙ）を測定した。具体的には、顕微分光光度計（オリンパス光学社製ＯＳＰ１００）を用い、ピンホール径５μｍにて測定し、２度視野の結果として計算した。また、得られた硬化膜の膜厚を、ＫＬＡ−Ｔｅｎｃｏｒ製アルファステップＩＱを用いて測定した。図４に示す発光スペクトルは、特開２０１１−２０２１４８号公報の実施例Ｂ１に記載の方法に従って製造したＩｎＰ／ＺｎＳコアシェル型量子ドットを含む発光素子から得られたものである。この発光スペクトルは、４５０ｎｍに第１のピーク波長、５４２ｎｍに第２のピーク波長、６２９ｎｍに第３のピーク波長をそれぞれ有しており、第１のピーク波長の半値幅は２０ｎｍ、第２のピーク波長の半値幅は４０ｎｍ、第３のピーク波長の半値幅は３９ｎｍである。
測定結果より、色度座標値ｘ＝０．６８０での色度座標値ｙ、刺激値（Ｙ）及び膜厚（μｍ）を求めた。評価結果を表７に示す。膜厚が薄いほど、薄膜の画素であっても色純度の高い赤色の色相を表示することが可能であると言える。
【０１８９】
実施例２〜４及び比較例１〜４
実施例１において、着色組成物（ＲＳ−１）に代えて、表７に示す着色組成物を用いた以外は実施例１と同様にして、色度座標値ｘ＝０．６８０での色度座標値ｙ、刺激値（Ｙ）及び膜厚（μｍ）を求めた。評価結果を表７に示す。着色組成物（ＲＳ−５）〜（ＲＳ−８）を用いた比較例１〜４では、色度座標値ｘ＝０．６８０を示す膜厚が厚くなり過ぎるため、これらの着色組成物を用いて形成された赤色画素は、色再現性の広い表示素子の製造に不適である。
【０１９０】
実施例５〜７及び比較例５
参考例１において、着色組成物（ＲＳ−１）に代えて、表７に示す着色組成物を用いた以外は実施例１と同様にして、緑色の評価用硬化膜を３枚形成した。
得られた３枚の硬化膜について、実施例１と同様にしてＣＩＥ表色系における色度座標値（ｘ，ｙ）及び刺激値（Ｙ）を測定した。また、得られた硬化膜の膜厚を、ＫＬＡ−Ｔｅｎｃｏｒ製アルファステップＩＱを用いて測定した。測定結果より、色度座標値ｙ＝０．７１０での色度座標値ｘ、刺激値（Ｙ）及び膜厚（μｍ）を求めた。評価結果を表７に示す。膜厚が薄いほど、薄膜の画素であっても色純度の高い緑色の色相を表示することが可能であると言える。着色組成物（ＧＳ−４）を用いた比較例５では、色度座標値ｙ＝０．７１０を示す膜厚が非常に厚くなるため、着色組成物（ＧＳ−４）を用いて形成された緑色画素は、色再現性の広い表示素子の製造に不適である。
【０１９１】
参考例１
実施例１において、着色組成物（ＲＳ−１）に代えて、表７に示す着色組成物を用いた以外は実施例１と同様にして、青色の評価用硬化膜を３枚形成した。
得られた３枚の硬化膜について、実施例１と同様にしてＣＩＥ表色系における色度座標値（ｘ，ｙ）及び刺激値（Ｙ）を測定した。また、得られた硬化膜の膜厚を、ＫＬＡ−Ｔｅｎｃｏｒ製アルファステップＩＱを用いて測定した。測定結果より、色度座標値ｙ＝０．０８０での色度座標値ｘ、刺激値（Ｙ）及び膜厚（μｍ）を求めた。評価結果を表７に示す。
【０１９２】
【表７】
2015232694.tif 000012
【０１９３】
実施例１０１
＜カラーフィルタの作製及び評価＞
赤色の着色組成物（ＲＳ−１）を、ブラックマトリックスが形成されたガラス基板上に、スリットダイコーターを用いて塗布したのち、９０℃のホットプレートで２分間プレベークを行って、塗膜を形成した。次いで、塗膜が形成された基板を室温に冷却した後、高圧水銀ランプを用い、ストライプ状フォトマスクを介して、塗膜に３６５ｎｍ、４０５ｎｍ及び４３６ｎｍの各波長を含む放射線を１，０００Ｊ／ｍ２の露光量で露光した。アルカリ現像を行った後、超純水で洗浄し、更に２３０℃で２０分間ポストベークを行うことにより、基板上に膜厚２．３μｍの赤色のストライプ状画素を形成した。尚、膜厚２．３μｍは、実施例１で求めた色度座標値ｘ＝０．６８０での膜厚に対応する。
次いで、同様の方法により、緑色の着色組成物（ＧＳ−２）を用いて、赤色のストライプ状画素の隣に膜厚２．５μｍの緑色のストライプ状画素を形成した。更に、青色の着色組成物（ＢＳ−１）を用いて同様に、赤色、緑色画素と隣接した膜厚２．６μｍの青色のストライプ状画素を形成した。尚、緑色のストライプ状画素の膜厚２．５μｍは、実施例６で求めた色度座標値ｙ＝０．７１０での膜厚に対応し、青色のストライプ状画素の膜厚２．６μｍは、参考例１で求めた色度座標値ｙ＝０．０８０での膜厚に対応する。
次いで、赤色、緑色、青色の３色からなる画素上に、光硬化性樹脂組成物を用いて保護膜を形成した。このようにして、本発明の赤色画素及び緑色画素を有するカラーフィルタ基板を作製した。得られたカラーフィルタに、図４に示す発光スペクトルの光を光源として照射した結果、良好な白表示特性を示した。
【０１９４】
実施例１０２〜１０７
実施例１０１において、表８に示す赤色着色組成物、緑色着色組成物、青色着色組成物の組み合わせで赤色、緑色及び青色のストライプ状画素を形成したこと以外は、実施例１０１と同様にしてカラーフィルタ基板を作製し、評価を行った。評価結果を表８に示す。
【０１９５】
【表８】
2015232694.tif 000013
【符号の説明】
【０１９６】
１，１００，２００    表示素子
２，１０２    発光素子
３，２０３    液晶表示パネル
４，１０４，２０４    量子ドット部材
５    ＬＥＤアセンブリ
５ａ    ＬＥＤ
９    カラーフィルタ
９Ｒ    赤色画素
９Ｂ    青色画素
９Ｇ    緑色画素
１０    液晶層
１２    反射シート
１５    導光体
１７    光学シート
【図１】
2015232694.tif 000016
【図２】
2015232694.tif 000017
【図３】
2015232694.tif 000018
【図４】
2015232694.tif 000019